(57)【特許請求の範囲】
【請求項１】
樹脂基材と、
前記樹脂基材上に形成され、下記式（１）で表される光配向性構成単位が有する光配向性基の光二量化構造または光異性化構造、および、熱架橋性構成単位が有する熱架橋性基の架橋構造を有する共重合体を含有する配向層と、
前記配向層上に形成された位相差層と
を有し、前記樹脂基材および前記配向層の剥離強度が前記配向層および前記位相差層の剥離強度よりも小さく、
前記配向層が、第２熱架橋性基の第２架橋構造と、第１エチレン性不飽和二重結合基とを有する熱架橋性化合物をさらに含有し、前記熱架橋性化合物の前記第１エチレン性不飽和二重結合基が重合した構造を有し、
前記位相差層が、重合性液晶化合物を含む液晶組成物の硬化物を含有し、
前記熱架橋性化合物の前記第１エチレン性不飽和二重結合基が、前記重合性液晶化合物の重合性基と反応し得るものであることを特徴とする転写用積層体。
【化１】
0006451248.tif 000021
（ここで、式（１）中、Ｘは光配向性基、Ｌ１は２価の連結基または単結合、Ｒ１は水素原子または１価の有機基、ｋは１〜５を表す。）
【請求項２】
樹脂基材と、
前記樹脂基材上に形成され、下記式（１）で表される光配向性構成単位が有する光配向性基の光二量化構造または光異性化構造、および、熱架橋性構成単位が有する熱架橋性基の架橋構造を有する共重合体を含有する配向層と、
前記配向層上に形成された位相差層と
を有し、前記樹脂基材および前記配向層の剥離強度が前記配向層および前記位相差層の剥離強度よりも小さく、
前記配向層が、第２光配向性基の光二量化構造または光異性化構造と、第２エチレン性不飽和二重結合基とを有する光配向性化合物をさらに含有し、前記光配向性化合物の前記第２エチレン性不飽和二重結合基が重合した構造を有し、
前記位相差層が、重合性液晶化合物を含む液晶組成物の硬化物を含有し、
前記光配向性化合物の前記第２エチレン性不飽和二重結合基が、前記重合性液晶化合物の重合性基と反応し得るものであることを特徴とする転写用積層体。
【化２】
0006451248.tif 000022
（ここで、式（１）中、Ｘは光配向性基、Ｌ１は２価の連結基または単結合、Ｒ１は水素原子または１価の有機基、ｋは１〜５を表す。）
【請求項３】
前記架橋構造が、前記熱架橋性構成単位が有する前記熱架橋性基と架橋剤とが結合した架橋構造であることを特徴とする請求項１または請求項２に記載の転写用積層体。
【請求項４】
前記光配向性基がシンナモイル基であることを特徴とする請求項１から請求項３までのいずれかに記載の転写用積層体。
【請求項５】
前記熱架橋性基がヒドロキシ基であることを特徴とする請求項１から請求項４までのいずれかに記載の転写用積層体。
【請求項６】
光学部材と、
前記光学部材上に形成された位相差層と、
前記位相差層上に形成され、下記式（１）で表される光配向性構成単位が有する光配向性基の光二量化構造または光異性化構造、および、熱架橋性構成単位が有する熱架橋性基の架橋構造を有する共重合体を含有する配向層と
を有し、
前記配向層が、第２熱架橋性基の第２架橋構造と、第１エチレン性不飽和二重結合基とを有する熱架橋性化合物をさらに含有し、前記熱架橋性化合物の前記第１エチレン性不飽和二重結合基が重合した構造を有し、
前記位相差層が、重合性液晶化合物を含む液晶組成物の硬化物を含有し、
前記熱架橋性化合物の前記第１エチレン性不飽和二重結合基が、前記重合性液晶化合物の重合性基と反応し得るものであることを特徴とする光学素子。
【化３】
0006451248.tif 000023
（ここで、式（１）中、Ｘは光配向性基、Ｌ１は２価の連結基または単結合、Ｒ１は水素原子または１価の有機基、ｋは１〜５を表す。）
【請求項７】
光学部材と、
前記光学部材上に形成された位相差層と、
前記位相差層上に形成され、下記式（１）で表される光配向性構成単位が有する光配向性基の光二量化構造または光異性化構造、および、熱架橋性構成単位が有する熱架橋性基の架橋構造を有する共重合体を含有する配向層と
を有し、
前記配向層が、第２光配向性基の光二量化構造または光異性化構造と、第２エチレン性不飽和二重結合基とを有する光配向性化合物をさらに含有し、前記光配向性化合物の前記第２エチレン性不飽和二重結合基が重合した構造を有し、
前記位相差層が、重合性液晶化合物を含む液晶組成物の硬化物を含有し、
前記光配向性化合物の前記第２エチレン性不飽和二重結合基が、前記重合性液晶化合物の重合性基と反応し得るものであることを特徴とする光学素子。
【化４】
0006451248.tif 000024
（ここで、式（１）中、Ｘは光配向性基、Ｌ１は２価の連結基または単結合、Ｒ１は水素原子または１価の有機基、ｋは１〜５を表す。）
【請求項８】
前記架橋構造が、前記熱架橋性構成単位が有する前記熱架橋性基と架橋剤とが結合した架橋構造であることを特徴とする請求項６または請求項７に記載の光学素子。
【請求項９】
樹脂基材と、前記樹脂基材上に形成され、下記式（１）で表される光配向性構成単位および熱架橋性構成単位を有する共重合体を含有する光配向性を有する熱硬化性組成物から形成される配向層と、前記配向層上に形成された位相差層とを有し、前記樹脂基材および前記配向層の剥離強度が前記配向層および前記位相差層の剥離強度よりも小さい転写用積層体を準備する転写用積層体準備工程と、
被転写体および前記転写用積層体の前記位相差層を対向させ、前記被転写体上に前記転写用積層体を転写する転写工程と、
前記被転写体上に転写された前記転写用積層体から前記樹脂基材を剥離する剥離工程と
を有し、
前記光配向性を有する熱硬化性組成物が、第２熱架橋性基および第１エチレン性不飽和二重結合基を有する熱架橋性化合物をさらに含有し、
前記位相差層が、重合性液晶化合物を含む液晶組成物の硬化物を含有し、
前記熱架橋性化合物の前記第１エチレン性不飽和二重結合基が、前記重合性液晶化合物の重合性基と反応し得るものであることを特徴とする光学素子の製造方法。
【化５】
0006451248.tif 000025
（ここで、式（１）中、Ｘは光配向性基、Ｌ１は２価の連結基または単結合、Ｒ１は水素原子または１価の有機基、ｋは１〜５を表す。）
【請求項１０】
樹脂基材と、前記樹脂基材上に形成され、下記式（１）で表される光配向性構成単位および熱架橋性構成単位を有する共重合体を含有する光配向性を有する熱硬化性組成物から形成される配向層と、前記配向層上に形成された位相差層とを有し、前記樹脂基材および前記配向層の剥離強度が前記配向層および前記位相差層の剥離強度よりも小さい転写用積層体を準備する転写用積層体準備工程と、
被転写体および前記転写用積層体の前記位相差層を対向させ、前記被転写体上に前記転写用積層体を転写する転写工程と、
前記被転写体上に転写された前記転写用積層体から前記樹脂基材を剥離する剥離工程と
を有し、
前記光配向性を有する熱硬化性組成物が、第２光配向性基および第２エチレン性不飽和二重結合基を有する光配向性化合物をさらに含有し、
前記位相差層が、重合性液晶化合物を含む液晶組成物の硬化物を含有し、
前記光配向性化合物の前記第２エチレン性不飽和二重結合基が、前記重合性液晶化合物の重合性基と反応し得るものであることを特徴とする光学素子の製造方法。
【化６】
0006451248.tif 000026
（ここで、式（１）中、Ｘは光配向性基、Ｌ１は２価の連結基または単結合、Ｒ１は水素原子または１価の有機基、ｋは１〜５を表す。）
【請求項１１】
前記光配向性を有する熱硬化性組成物が架橋剤をさらに含有することを特徴とする請求項９または請求項１０に記載の光学素子の製造方法。
【請求項１２】
前記光配向性基が光二量化反応または光異性化反応を生じる官能基であることを特徴とする請求項９から請求項１１までのいずれかに記載の光学素子の製造方法。
【請求項１３】
前記光配向性基がシンナモイル基であることを特徴とする請求項９から請求項１２までのいずれかに記載の光学素子の製造方法。
【請求項１４】
前記熱架橋性構成単位が有する熱架橋性基がヒドロキシ基であることを特徴とする請求項９から請求項１３までのいずれかに記載の光学素子の製造方法。
【発明の詳細な説明】
【技術分野】
【０００１】
本発明は、光学素子の製造に用いられる転写用積層体ならびにそれを用いた光学素子およびその製造方法に関するものである。
【背景技術】
【０００２】
液晶はその配向性と屈折率、誘電率、磁化率等の物理的性質の異方性とを利用して、液晶表示素子以外に、位相差板、偏光板等の各種光学素子等、様々な応用が検討されている。
【０００３】
液晶を配向させるためには配向層が用いられる。配向層の形成方法としては、例えばラビング法や光配向法が知られており、光配向法はラビング法の問題点である静電気や塵の発生がなく、定量的な配向処理の制御ができる点で有用である（例えば特許文献１参照）。
【０００４】
配向層には、液晶配向能の他、耐熱性、耐溶剤性等が要求される。例えば、配向層が、各種デバイスの製造過程にて熱や溶剤にさらされたり、各種デバイスの使用時に高温にさらされたりする場合がある。配向層が高温にさらされると、液晶配向能が著しく低下するおそれがある。
【０００５】
そこで、例えば特許文献２には、安定した液晶配向能を得るために、光により架橋反応の可能な構造と熱によって架橋する構造とを有する重合体成分を含有する液晶配向剤、および、光により架橋反応の可能な構造を有する重合体成分と熱によって架橋する構造を有する化合物とを含有する液晶配向剤が提案されている。
【０００６】
また、特許文献３には、優れた液晶配向能、十分な耐熱性、高い耐溶剤性および高い透明性を得るために、（Ａ）光二量化部位および熱架橋部位を有するアクリル共重合体と、（Ｂ）架橋剤とを含有する、光配向性を有する熱硬化膜形成組成物が提案されている。（Ｂ）架橋剤は（Ａ）アクリル共重合体の熱架橋部位と結合するものであり、光配向性を有する熱硬化膜形成組成物を加熱により硬化させて硬化膜を形成し、硬化膜に偏光紫外線を照射して配向層を形成することができる。
【０００７】
特許文献４には、優れた液晶配向能、十分な耐熱性、高い耐溶剤性および高い透明性を得るために、（Ａ）光二量化部位および熱架橋部位を有するアクリル共重合体と、（Ｂ）所定のアルキルエステル基およびヒドロキシアルキルエステル基の少なくとも一方と、カルボキシル基およびフェノール性ヒドロキシ基の少なくともいずれか一方とを有するアクリル重合体と、（Ｃ）架橋剤とを含有する、光配向性を有する熱硬化膜形成組成物が提案されている。（Ｃ）架橋剤は（Ａ）アクリル共重合体の熱架橋部位ならびに（Ｂ）アクリル重合体のカルボキシル基およびフェノール性ヒドロキシ基と結合するものであり、光配向性を有する熱硬化膜形成組成物を加熱により硬化させて硬化膜を形成し、硬化膜に偏光紫外線を照射して配向層を形成することができる。
【０００８】
特許文献５には、優れた液晶配向能、十分な耐熱性、高い耐溶剤性および高い透明性を得るために、（Ａ）光配向性基およびヒドロキシ基を有する化合物と、（Ｂ）ヒドロキシ基およびカルボキシル基の少なくとも一方を有するポリマーと、（Ｃ）架橋剤とを含有する、光配向性を有する熱硬化膜形成組成物が提案されている。（Ｃ）架橋剤は（Ａ）化合物のヒドロキシ基ならびに（Ｂ）ポリマーのヒドロキシ基およびカルボキシル基と結合するものであり、光配向性を有する熱硬化膜形成組成物を加熱により硬化させて硬化膜を形成し、硬化膜に偏光紫外線を照射して配向層を形成することができる。
【０００９】
ところで、位相差板の製造方法としては、例えば基材上に配向層を形成し、配向層上に位相差層を形成する方法や、支持基材上に配向層を形成し、配向層上に位相差層を形成した後、被転写基材上に粘着層を介して位相差層を転写する方法（例えば特許文献６参照）が知られている。
一方、近年ではデバイスの薄型化が要求されている。後者の転写法は、支持基材を剥離することができることから、薄型化が可能であるという利点を有する。
【先行技術文献】
【特許文献】
【００１０】
【特許文献１】特許第４０９４７６４号公報
【特許文献２】特許第４２０７４３０号公報
【特許文献３】特許第５４５９５２０号公報
【特許文献４】国際公開第２０１１／０１０６３５号パンフレット
【特許文献５】国際公開第２０１１／１２６０２２号パンフレット
【特許文献６】特開２０１４−１３２９１号公報
【特許文献７】国際公開第２０１４／０６５３２４号パンフレット
【発明の概要】
【発明が解決しようとする課題】
【００１１】
転写法では、薄型化のために位相差層の転写後に支持基材および配向層を剥離することも提案されている。しかしながら、支持基材および配向層を剥離すると、位相差層が露出することになる。位相差層では、高温高湿下で液晶が水蒸気や熱に曝されると、一部の液晶に配向乱れが生じ、位相差が変化し、色ムラが発生するという問題がある。
【００１２】
そこで、支持基材のみを剥離し、位相差層上に配向層を残すことが考えられる。この場合、配向層および位相差層の密着性が強く、配向層および支持基材の密着性が弱いことが要求される。しかしながら、特許文献２〜５に記載されているように、配向層の耐熱性、耐溶剤性等の向上のために熱硬化を行う場合には、配向層の硬度が高くなるため、配向層および位相差層の密着性が低下する場合がある。特に、特許文献３、４のように、光二量化部位および熱架橋部位を有するアクリル共重合体を用い、架橋剤による熱硬化を行うと、膜の内部に網目構造が形成されるため、高硬度になり、配向層および位相差層の密着性が低下する。
【００１３】
配向層および位相差層の密着性を高める手法としては、例えば特許文献７に、（Ａ）光配向性基と、ヒドロキシ基、カルボキシル基、アミノ基およびアルコキシシリル基からなる群から選ばれる一つとを有する化合物と、（Ｂ）ヒドロキシ基およびカルボキシル基のうちの少なくとも一方を有するポリマーと、（Ｃ）（Ａ）成分以外の、ヒドロキシ基および（メタ）アクリル基を有する化合物とを含有する硬化膜形成組成物が提案されている。硬化膜形成組成物を加熱により硬化させて硬化膜を形成し、硬化膜に偏光紫外線を照射して配向層を形成することができる。
【００１４】
特許文献７によれば、（Ｃ）成分により、配向層および位相差層の密着性が向上するよう、重合性液晶の重合性官能基と配向層の架橋反応部位とを共有結合によりリンクさせることができ、その結果、高温高湿の条件下でも強い密着性を維持し、剥離等に対する高い耐久性を示すことができるとされている。
【００１５】
特許文献７には、硬化膜形成組成物から得られる硬化膜は配向層としての利用が可能であると記載されているが、配向規制力は十分であるとはいえず、改善の余地がある。また、配向層の配向規制力を高めるには、偏光紫外線の照射量を多く、照射時間を長くすればよいが、その場合にはスループットが低下する。
【００１６】
本発明は、上記問題点に鑑みてなされたものであり、光配向部位および熱架橋部位を有する共重合体を含有する光配向性を有する熱硬化性組成物から形成される配向層を用いる場合において、光学特性に優れる光学素子を製造することが可能な転写用積層体、ならびにそれを用いた光学素子およびその製造方法を提供することを主目的とする。
【課題を解決するための手段】
【００１７】
上記目的を達成するために、本発明は、樹脂基材と、上記樹脂基材上に形成され、下記式（１）で表される光配向性構成単位が有する光配向性基の光二量化構造または光異性化構造、および、熱架橋性構成単位が有する熱架橋性基の架橋構造を有する共重合体を含有する配向層と、上記配向層上に形成された位相差層とを有し、上記樹脂基材および上記配向層の剥離強度が上記配向層および上記位相差層の剥離強度よりも小さいことを特徴とする転写用積層体を提供する。
【００１８】
【化１】
0006451248.tif 000002
【００１９】
（ここで、式（１）中、Ｘは光配向性基、Ｌ１は２価の連結基または単結合、Ｒ１は水素原子または１価の有機基、ｋは１〜５を表す。）
【００２０】
本発明によれば、樹脂基材および配向層の剥離強度が配向層および位相差層の剥離強度よりも小さいことにより、樹脂基材および配向層の界面で剥離して位相差層および配向層を転写することができる。また、上記式（１）で表される光配向性構成単位はスチレン骨格を有するため、配向層のガラス転移点Ｔｇが高くなるので、配向層は湿熱に対する耐久性が良好である。さらに、配向層は、熱架橋性構成単位が有する熱架橋性基の架橋構造を有するため、耐溶剤性が良好であり、後述するような熱架橋性基の架橋構造には多くの極性基が含まれるため、湿熱に対する耐久性が良好となる。したがって、本発明の転写用積層体を用いて得られる光学素子では、配向層により位相差層を保護し、水蒸気や熱等による液晶の配向乱れを抑制することができる。さらに、配向層が所定の光二量化構造または光異性化構造および架橋構造を有する共重合体を含有することにより、液晶配向能が良好であり、光学特性の良好な位相差層を得ることができる。したがって、光学特性に優れる光学素子を得ることができる。
【００２１】
また本発明においては、上記架橋構造が、上記熱架橋性構成単位が有する上記熱架橋性基と架橋剤とが結合した架橋構造であることが好ましい。配向層の耐熱性、耐溶剤性および湿熱耐久性を高めることができ、本発明の転写用積層体を用いて位相差層および配向層を転写した場合には、水蒸気や熱等による液晶の配向乱れを効果的に抑制することができるからである。
【００２２】
また本発明においては、上記光配向性基がシンナモイル基であることが好ましい。シンナモイル基は光に対する感度が比較的高く、材料選択の幅が広いという利点を有する。
【００２３】
さらに本発明においては、上記熱架橋性基がヒドロキシ基であることが好ましい。反応性が高いからである。
【００２４】
また本発明は、光学部材と、上記光学部材上に形成された位相差層と、上記位相差層上に形成され、上記式（１）で表される光配向性構成単位が有する光配向性基の光二量化構造または光異性化構造、および、熱架橋性構成単位が有する熱架橋性基の架橋構造を有する共重合体を含有する配向層とを有することを特徴とする光学素子を提供する。
【００２５】
本発明の光学素子は、光学部材上に上述の転写用積層体の位相差層および配向層を転写することにより得ることができる。したがって、配向層により位相差層を保護することができ、水蒸気や熱等による液晶の配向乱れを抑制することができる。さらには、良好な光学特性を得ることができる。
【００２６】
上記発明においては、上記架橋構造が、上記熱架橋性構成単位が有する上記熱架橋性基と架橋剤とが結合した架橋構造であることが好ましい。配向層の耐熱性、耐溶剤性および湿熱耐久性を高めることができ、位相差層での水蒸気や熱等による液晶の配向乱れを効果的に抑制することができるからである。
【００２７】
さらに本発明は、樹脂基材と、上記樹脂基材上に形成され、上記式（１）で表される光配向性構成単位および熱架橋性構成単位を有する共重合体を含有する光配向性を有する熱硬化性組成物から形成される配向層と、上記配向層上に形成された位相差層とを有し、上記樹脂基材および上記配向層の剥離強度が上記配向層および上記位相差層の剥離強度よりも小さい転写用積層体を準備する転写用積層体準備工程と、被転写体および上記転写用積層体の上記位相差層を対向させ、上記被転写体上に上記転写用積層体を転写する転写工程と、上記被転写体上に転写された上記転写用積層体から上記樹脂基材を剥離する剥離工程とを有することを特徴とする光学素子の製造方法を提供する。
【００２８】
本発明によれば、光学部材上に上述の転写用積層体の位相差層および配向層を転写することにより光学素子を得ることができる。したがって、配向層により位相差層を保護することができ、水蒸気や熱等による液晶の配向乱れを抑制することができる。さらには、良好な光学特性を得ることができる。
【００２９】
また本発明においては、上記光配向性を有する熱硬化性組成物が架橋剤をさらに含有することが好ましい。配向層の耐熱性、耐溶剤性および湿熱耐久性を高めることができ、位相差層での水蒸気や熱等による液晶の配向乱れを効果的に抑制することができるからである。
【００３０】
また本発明においては、上記光配向性基が光二量化反応または光異性化反応を生じる官能基であることが好ましい。また、上記光配向性基がシンナモイル基であることがより好ましい。これらの光配向性基は光に対する感度が比較的高く、材料選択の幅が広いという利点を有する。
【００３１】
さらに本発明においては、上記熱架橋性構成単位が有する熱架橋性基がヒドロキシ基であることが好ましい。反応性が高いからである。
【発明の効果】
【００３２】
本発明においては、樹脂基材および配向層の間で剥離して位相差層および配向層を転写し、配向層により位相差層を保護することが可能であり、また配向層は湿熱耐久性、液晶配向能に優れており、光学特性に優れる光学素子を得ることができるという効果を奏する。
【図面の簡単な説明】
【００３３】
【図１】本発明の転写用積層体の一例を示す概略断面図である。
【図２】本発明の光学素子の製造方法の一例を示す工程図である。
【図３】本発明の光学素子の一例を示す概略断面図である。
【図４】本発明の転写用積層体の製造方法の一例を示す工程図である。
【発明を実施するための形態】
【００３４】
以下、本発明の転写用積層体、光学素子およびそれらの製造方法について詳細に説明する。
【００３５】
Ａ．転写用積層体
本発明の転写用積層体は、樹脂基材と、上記樹脂基材上に形成され、下記式（１）で表される光配向性構成単位が有する光配向性基の光二量化構造または光異性化構造、および、熱架橋性構成単位が有する熱架橋性基の架橋構造を有する共重合体を含有する配向層と、上記配向層上に形成された位相差層とを有し、上記樹脂基材および上記配向層の剥離強度が上記配向層および上記位相差層の剥離強度よりも小さいことを特徴とするものである。
【００３６】
【化２】
0006451248.tif 000003
【００３７】
（ここで、式（１）中、Ｘは光配向性基、Ｌ１は２価の連結基または単結合、Ｒ１は水素原子または１価の有機基、ｋは１〜５を表す。）
【００３８】
ここで、架橋構造とは、三次元的な網目構造をいう。架橋構造には、光配向性構成単位の光配向性基同士が光二量化反応により架橋した構造は含まれない。また、後述するように、配向層に第２光配向性基を有する光配向性化合物が含有される場合には、架橋構造には、光配向性化合物の第２光配向性基同士、ならびに、光配向性構成単位の光配向性基および光配向性化合物の第２光配向性基が二量化反応により架橋した構造は含まれない。また、後述するように、配向層に第１エチレン性不飽和二重結合基を有する熱架橋性化合物または第２エチレン性不飽和二重結合基を有する光配向性化合物が含有される場合には、架橋構造には、熱架橋性化合物の第１エチレン性不飽和二重結合基同士、熱架橋性化合物の第１エチレン性不飽和二重結合基および重合性液晶化合物の重合性基が重合した構造、光配向性化合物の第２エチレン性不飽和二重結合同士、ならびに、光配向性化合物の第２エチレン性不飽和二重結合基および重合性液晶化合物の重合性基が重合した構造は含まれない。
【００３９】
また、樹脂基材および配向層の剥離強度が配向層および位相差層の剥離強度よりも小さいことは、本発明の転写用積層体において樹脂基材側から剥離することで確認することができる。樹脂基材および配向層の界面で剥離する場合には、樹脂基材および配向層の剥離強度が配向層および位相差層の剥離強度よりも小さいといえる。
また、樹脂基材および配向層の界面で剥離することは、ＩＲにより分析可能である。
【００４０】
本発明の転写用積層体について図面を参照して説明する。
図１は、本発明の転写用積層体の一例を示す概略断面図である。図１に示すように、転写用積層体１は、樹脂基材２と、樹脂基材２上に形成され、上記式（１）で表される光配向性構成単位が有する光配向性基の光二量化構造または光異性化構造、および、熱架橋性構成単位が有する熱架橋性基の架橋構造を有する共重合体を含有する配向層３と、配向層３上に形成され、液晶層である位相差層４とを有している。また、樹脂基材２および配向層３の剥離強度が、配向層３および位相差層４の剥離強度よりも小さくなっている。
【００４１】
図２（ａ）〜（ｄ）は本発明の転写用積層体を用いた光学素子の製造方法の一例を示す工程図であり、図１に示す転写用積層体を用いる例である。まず、図２（ａ）に示すように転写用積層体１を準備する。なお、転写用積層体１は上記図1に示すものと同様である。次に、図２（ｂ）に示すように、被転写体１１および転写用積層体１の位相差層４を対向させ、粘着層１２を介して被転写体１１上に転写用積層体１を転写する。次に、図２（ｃ）に示すように、被転写体１１上に転写された転写用積層体１から樹脂基材２を剥離する。これにより、図２（ｄ）に示すように、被転写体１１上に位相差層４および配向層３が転写された光学素子１０が得られる。
【００４２】
本発明においては、樹脂基材および配向層の剥離強度が配向層および位相差層の剥離強度よりも小さいことにより、樹脂基材および配向層の界面で剥離して位相差層および配向層を転写することができる。そのため、本発明の転写用積層体を用いることにより、位相差層上に配向層が形成された光学素子を得ることができる。したがって、得られる光学素子では、位相差層を配向層により保護することができる。
【００４３】
また、配向層は、上記式（１）で表される光配向性構成単位が有する光配向性基の光二量化構造または光異性化構造を有しており、上記式（１）で表される光配向性構成単位はスチレン骨格を有するため、配向層のガラス転移点Ｔｇが高い。そのため、高温下でも分子の振動が抑えられるため、配向層は湿熱に対する耐久性が良好である。
さらに、配向層は、熱架橋性構成単位が有する熱架橋性基の架橋構造、すなわち三次元的な網目構造を有しているため、耐溶剤性が良好である。また、後述するように、熱架橋性構成単位が有する熱架橋性基としてはヒドロキシ基、カルボキシ基等を例示することができ、このような熱架橋性基の架橋構造には多くの極性基が含まれるため、湿熱に対する耐久性が良好となる。
また、配向層は、上記式（１）で表される光配向性構成単位が有する光配向性基の光二量化構造または光異性化構造を有しており、光配向性基が規則的に配列した構造を有している。そのため、配向層の耐水性を高めることができると考えられる。
【００４４】
したがって本発明においては、配向層の湿熱に対する耐久性を高めることができる。よって、本発明の転写用積層体を用いて得られる光学素子では、配向層により位相差層を保護し、位相差層での水蒸気や熱等による液晶の配向不良を抑制することができ、色ムラ等の発生を抑制することができる。
【００４５】
また本発明においては、配向層が上記式（１）で表される光配向性構成単位が有する光配向性基の光二量化構造または光異性化構造を有することにより、良好な液晶配向能を有する配向層を得ることができる。この理由は明らかではないが、次のように推量される。すなわち、上記式（１）で表される光配向性構成単位はスチレン骨格を有しており、π電子系を多く含んでいる。また、一般に液晶分子にはベンゼン環等の芳香環を有するものが多く、同じくπ電子系を含む。そのため、配向層は、液晶分子との相互作用が強くなる。これにより、液晶分子を配向制御しやすくなり、良好な液晶配向能が得られると考えられる。さらに、π電子系の作用により、配向層および位相差層の密着性も高くなると考えられる。
また、上述したように、配向層は耐熱性および耐溶剤性に優れるため、液晶配向能の低下を抑制することができる。
そのため、配向層上に形成される位相差層の光学特性を良好にすることができる。
したがって、本発明の転写用積層体を用いて位相差層および配向層を転写した場合には、光学特性に優れる光学素子を得ることができる。
【００４６】
以下、本発明の転写用積層体における各構成について説明する。
【００４７】
１．配向層
本発明における配向層は、樹脂基材上に形成され、上記式（１）で表される光配向性構成単位が有する光配向性基の光二量化構造または光異性化構造、および、熱架橋性構成単位が有する熱架橋性基の架橋構造を有する共重合体を含有するものである。
【００４８】
本発明における配向層は、上記式（１）で表される光配向性構成単位および熱架橋性構成単位を有する共重合体を含有する光配向性を有する熱硬化性組成物から形成されるものである。
ここで、光配向性を有する熱硬化性組成物から形成される配向層とは、光配向性を有する熱硬化性組成物を含有する膜を熱硬化させ、さらに光配向させてなる配向層をいう。すなわち、配向層の形成においては、まず、樹脂基材上に光配向性を有する熱硬化性組成物を塗布し、加熱して、硬化膜を形成する。次に、硬化膜に偏光紫外線を照射して、配向層を形成する。
【００４９】
以下、光配向性を有する熱硬化性組成物および配向層について説明する。
【００５０】
（１）光配向性を有する熱硬化性組成物
本発明における光配向性を有する熱硬化性組成物は、上記式（１）で表される光配向性構成単位および熱架橋性構成単位を有する共重合体を含有するものである。
以下、光配向性を有する熱硬化性組成物における各成分について説明する。
【００５１】
（ａ）共重合体
本発明に用いられる共重合体は、上記式（１）で表される光配向性構成単位と、熱架橋性構成単位とを有するものである。
以下、共重合体における各構成単位について説明する。
【００５２】
（ｉ）光配向性構成単位
本発明における光配向性構成単位は下記式（１）で表されるものである。
【００５３】
【化３】
0006451248.tif 000004
【００５４】
（ここで、式（１）中、Ｘは光配向性基、Ｌ１は２価の連結基または単結合、Ｒ１は水素原子または１価の有機基、ｋは１〜５を表す。）
【００５５】
光配向性構成単位は、光照射により光反応を生じることで異方性を発現する部位である。光反応としては、光二量化反応または光異性化反応であることが好ましい。すなわち、光配向性構成単位は、光照射により光二量化反応を生じることで異方性を発現する光二量化構成単位、または、光照射により光異性化反応を生じることで異方性を発現する光異性化構成単位であることが好ましい。
【００５６】
上記式（１）におけるＸは光配向性基である。光配向性基は、上述のように、光照射により光反応を生じることで異方性を発現する官能基であり、光二量化反応または光異性化反応を生じる官能基であることが好ましい。
【００５７】
光二量化反応を生じる光配向性基としては、例えばシンナモイル基、カルコン基、クマリン基、アントラセン基、キノリン基、アゾベンゼン基、スチルベン基等が挙げられる。これらの官能基におけるベンゼン環は、置換基を有していてもよい。置換基としては、光二量化反応を妨げないものであればよく、例えばアルキル基、アリール基、シクロアルキル基、アルコキシ基、ヒドロキシ基、ハロゲン原子、トリフルオロメチル基、シアノ基等が挙げられる。
【００５８】
光異性化反応を生じる光配向性基としては、シストランス異性化反応を生じるものであることが好ましく、例えばシンナモイル基、カルコン基、アゾベンゼン基、スチルベン基等が挙げられる。これらの官能基におけるベンゼン環は、置換基を有していてもよい。置換基としては、光異性化反応を妨げないものであればよく、例えばアルコキシ基、アルキル基、ハロゲン原子、トリフルオロメチル基、シアノ基等が挙げられる。
【００５９】
中でも、光配向性基は、シンナモイル基であることが好ましい。具体的に、シンナモイル基としては、下記式（２−１）、（２−２）で表される基であることが好ましい。
【００６０】
【化４】
0006451248.tif 000005
【００６１】
上記式（２−１）中、Ｒ１１は水素原子、炭素数１〜１８のアルキル基、炭素数１〜１８のアリール基または炭素数１〜１８のシクロアルキル基を表す。ただし、アルキル基、アリール基およびシクロアルキル基はエーテル結合、エステル結合、アミド結合、尿素結合を介して結合していてもよく、置換基を有してもよい。Ｒ１２〜Ｒ１５はそれぞれ独立して水素原子、ハロゲン原子、炭素数１〜１８のアルキル基、炭素数１〜１８のアリール基または炭素数１〜１８のシクロアルキル基、炭素数１〜１８のアルコキシ基またはシアノ基を表す。ただし、アルキル基、アリール基およびシクロアルキル基はエーテル結合、エステル結合、アミド結合、尿素結合を介して結合していてもよく、置換基を有してもよい。Ｒ１６およびＲ１７はそれぞれ独立して水素原子、ハロゲン原子、炭素数１〜１８のアルキル基、炭素数１〜１８のアリール基または炭素数１〜１８のアルコキシ基を表す。
また、上記式（２−２）中、Ｒ２１〜Ｒ２５はそれぞれ独立して水素原子、ハロゲン原子、炭素数１〜１８のアルキル基、炭素数１〜１８のアリール基または炭素数１〜１８のシクロアルキル基、炭素数１〜１８のアルコキシ基またはシアノ基を表す。ただし、アルキル基、アリール基およびシクロアルキル基はエーテル結合、エステル結合、アミド結合、尿素結合を介して結合していてもよく、置換基を有してもよい。Ｒ２６およびＲ２７はそれぞれ独立して水素原子、ハロゲン原子、炭素数１〜１８のアルキル基、炭素数１〜１８のアリール基または炭素数１〜１８のアルコキシ基を表す。
【００６２】
なお、光配向性基がシンナモイル基の場合であって、上記式（２−１）で表される基の場合、スチレン骨格のベンゼン環がシンナモイル基のベンゼン環となっていてもよい。
【００６３】
上記式（１）におけるＬ１は２価の連結基または単結合である。なお、Ｌ１が単結合の場合、光配向性基Ｘはスチレン骨格に直接結合される。２価の連結基としては、例えばエーテル結合、チオエーテル結合、エステル結合、チオエステル結合、カルボニル結合、チオカルボニル結合、アルキレン基、アリーレン基、シクロアルキレン基、およびこれらの組み合わせ等が挙げられる。具体的には、−Ｏ−、−Ｓ−、−ＣＯＯ−、−ＣＯＳ−、−ＣＯ−、−ＯＣＯ−、−ＯＣＯ（ＣＨ２）ｎＣＯＯ−、−ＯＣＯ（ＣＨ２ＣＨ２Ｏ）ｍＣＯＯ−、−ＯＣＯＣ６Ｈ４Ｏ−、−ＯＣＯＣ６Ｈ１０Ｏ−、−ＣＯＯ（ＣＨ２）ｎＯ−、−ＣＯＯ（ＣＨ２ＣＨ２Ｏ）ｍ−、−ＣＯＯＣ６Ｈ４Ｏ−、−ＣＯＯＣ６Ｈ１０Ｏ−、−Ｏ（ＣＨ２）ｎＯ−、−Ｏ（ＣＨ２ＣＨ２Ｏ）ｍ−、−ＯＣ６Ｈ４Ｏ−、−ＯＣ６Ｈ１０Ｏ−、−（ＣＨ２）ｎＯ−等が挙げられる。ｎは１〜２０、ｍは１〜１０である。
【００６４】
上記式（１）におけるＲ１は水素原子または１価の有機基である。１価の有機基は、好ましくはメチル基である。中でも、Ｒ１は水素原子であることが好ましい。
【００６５】
上記式（１）において、ｋは１〜５であり、−Ｌ１−Ｘはオルト位、メタ位、パラ位のいずれに結合していてもよい。ｋが２〜５の場合、Ｌ１およびＸは互いに同一でもよく異なってもよい。中でも、ｋが１であり、−Ｌ１−Ｘがパラ位に結合していることが好ましい。具体的には、光配向性構成単位は下記式（１−１）で表される構成単位であることが好ましい。なお、下記式中、各符号は上記式（１）と同様である。
【００６６】
【化５】
0006451248.tif 000006
【００６７】
光配向性構成単位としては、下記式（１−２）〜（１−５）で表される構成単位を例示することができる。
【００６８】
【化６】
0006451248.tif 000007
【００６９】
上記式（１−２）中、Ｒ３１は上記式（２−１）のＲ１１と同様であり、Ｒ３２およびＲ３３は上記式（２−１）のＲ１６およびＲ１７と同様である。
上記式（１−３）中、Ｌ１１は単結合または２価の連結基を表す。２価の連結基としては、上記式（１）のＬ１と同様である。Ｒ１１〜Ｒ１７は上記式（２−１）と同様である。
上記式（１−４）中、Ｌ１２は単結合または２価の連結基を表す。２価の連結基としては、上記式（１）のＬ１においてカルボニル結合およびチオカルボニル結合を除いた以外は同様である。
上記式（１−５）中、Ｌ１３は単結合または２価の連結基を表す。２価の連結基としては、上記式（１）のＬ１と同様である。Ｒ３５〜Ｒ３７は上記式（２−１）のＲ１２〜Ｒ１５と同様であり、Ｒ３８およびＲ３９は上記式（２−１）のＲ１６およびＲ１７と同様である。
【００７０】
共重合体が有する光配向性構成単位は、１種であってもよく２種以上であってもよい。
【００７１】
中でも、光配向性構成単位は上記式（１−３）、（１−４）で表される構成単位であることが好ましい。
上記式（１−３）において、Ｌ１１は単結合、−Ｏ−、−ＣＯＯ−、−ＯＣＯ−、−ＯＣＯ（ＣＨ２）ｎＣＯＯ−、−ＯＣＯ（ＣＨ２ＣＨ２Ｏ）ｍＣＯＯ−、−ＯＣＯＣ６Ｈ１０Ｏ−、−ＣＯＯ（ＣＨ２）ｎＯ−、−ＣＯＯ（ＣＨ２ＣＨ２Ｏ）ｍ−、−ＣＯＯＣ６Ｈ１０Ｏ−、−Ｏ（ＣＨ２）ｎＯ−、−Ｏ（ＣＨ２ＣＨ２Ｏ）ｍ−、−ＯＣ６Ｈ１０Ｏ−または−（ＣＨ２）ｎＯ−であることが好ましい。ｎは１〜１１であることが好ましく、ｍは１〜５であることが好ましい。
また、上記式（１−３）で表される光配向性構成単位は、下記式（１−６）で表される構成単位であることがより好ましい。
【００７２】
【化７】
0006451248.tif 000008
【００７３】
上記式（１−６）中、Ｒ１２〜Ｒ１７およびＬ１１は上記式（１−３）と同様である。Ｒ１８は水素原子、炭素数１〜１８のアルコキシ基、シアノ基、炭素数１〜１８のアルキル基、フェニル基、ビフェニル基またはシクロヘキシル基を表す。ただし、アルキル基、フェニル基、ビフェニル基およびシクロヘキシル基はエーテル結合、エステル結合、アミド結合、尿素結合を介して結合していてもよい。ｎは１〜５を表し、Ｒ１８はオルト位、メタ位、パラ位のいずれに結合していてもよい。ｎが２〜５の場合、Ｒ１８は互いに同一でもよく異なってもよい。中でも、ｎが１であり、Ｒ１８がパラ位に結合していることが好ましい。
【００７４】
また、上記式（１−４）において、Ｌ１２は単結合、−Ｏ−、−ＯＣＯＣ６Ｈ１０Ｏ−、−ＣＯＯ（ＣＨ２）ｎＯ−、−ＣＯＯ（ＣＨ２ＣＨ２Ｏ）ｍ−、−ＣＯＯＣ６Ｈ１０Ｏ−、−Ｏ（ＣＨ２）ｎＯ−、−Ｏ（ＣＨ２ＣＨ２Ｏ）ｍ−、−ＯＣ６Ｈ１０Ｏ−または−（ＣＨ２）ｎＯ−であることが好ましい。
【００７５】
光配向性構成単位が上記式（１−６）、（１−４）で表されるような構成単位である場合、光配向性構成単位の末端付近に芳香環が配置されるようになり、液晶分子に類似した構造になる。そのため、配向層上に形成される位相差層と親和性が高くなり、液晶配向能および密着性が上がると考えられる。
【００７６】
また、光配向性構成単位が上記式（１−６）、（１−４）で表されるような構成単位である場合には、光二量化反応性または光異性化反応性を高め、感度を向上させることができる。この理由は明らかではないが、次のように推量される。すなわち、光配向性構成単位はスチレン骨格を有するため、光配向性構成単位のスチレン骨格同士のπ電子系の相互作用により、スタッキング構造が形成されやすい。また、上記式（１−６）、（１−４）で表される光配向性構成単位では、光配向性基とスチレン骨格とが近接している。これにより、光配向性基が光二量化反応または光異性化反応を生じやすい位置関係になるものと推量される。例えば、光異性化反応の場合には、光配向性構成単位のスチレン骨格同士がスタッキングしており、光配向性基とスチレン骨格とが近接していることにより、光配向性基の向きが揃いやすくなり、光異性化反応性が高くなると考えられる。また、光二量化反応の場合には、光配向性構成単位のスチレン骨格同士がスタッキングしており、光配向性基とスチレン骨格とが近接していることにより、光配向性基間の距離が短くなるため、光二量化反応性が高くなると考えられる。
したがって、この場合には、少ない露光量で配向層を形成することが可能な、高感度な光配向性を有する熱硬化性組成物とすることができ、省エネルギーに寄与することができる。
また、高感度であるため、共重合体における光配向性構成単位の含有割合が比較的少ない場合であっても液晶配向能を得ることができる。そのため、共重合体における熱架橋性構成単位の含有割合を相対的に増やすことができ、耐熱性や耐溶剤性をより高めることができる。さらには、高感度のため、量産に適しており、光配向性を有する熱硬化性組成物から形成された配向層を有するデバイスの生産性を向上させることもできる。
【００７７】
共重合体の合成には、上記光配向性構成単位を形成する光配向性基を有するスチレン系モノマーを用いることができる。光配向性基を有するスチレン系モノマーは、単独でまたは２種以上を組み合わせて用いることができる。
【００７８】
共重合体における光配向性構成単位の含有割合としては、共重合体全体を１００モル％としたとき、１０モル％〜９０モル％の範囲内で設定することができ、好ましくは２０モル％〜８０モル％の範囲内である。光配向性構成単位の含有割合が少ないと、感度が低下し、良好な液晶配向能を付与するのが困難になる場合がある。また、光配向性構成単位の含有割合が多いと、相対的に熱架橋性構成単位の含有割合が少なくなり、十分な熱硬化性が得られず、良好な液晶配向能を維持するのが困難になる場合がある。
なお、共重合体における各構成単位の含有割合は、１Ｈ ＮＭＲ測定による積分値から算出することができる。
【００７９】
（ii）熱架橋性構成単位
本発明における熱架橋性構成単位は、加熱により架橋剤と結合する部位である。
【００８０】
熱架橋性構成単位は、熱架橋性基を有するものである。熱架橋性基としては、例えばヒドロキシ基、カルボキシ基、フェノール性ヒドロキシ基、メルカプト基、グリシジル基、アミド基等が挙げられる。中でも、反応性の観点から、脂肪族ヒドロキシ基が好ましく、第１級のヒドロキシ基がより好ましい。
【００８１】
熱架橋性構成単位を構成する単量体単位としては、例えばアクリル酸エステル、メタクリル酸エステル、スチレン、アクリルアミド、メタクリルアミド、マレイミド、ビニルエーテル、ビニルエステル等が挙げられる。中でも、アクリル酸エステル、メタクリル酸エステル、スチレンが好ましい。
アクリル酸エステルおよびメタクリル酸エステルのモノマーは、溶解性が高く、市販品として入手しやすく、共重合とした際の反応性が良いという利点を有する。
また、スチレンの場合、共重合体において、光配向性構成単位だけでなく熱架橋性構成単位もスチレン骨格を有することにより、π電子系を多く含む共重合体とすることができる。そのため、配向層では、π電子系の相互作用により、液晶配向能を向上させ、また位相差層との密着性を高めることができると考えられる。
【００８２】
熱架橋性構成単位としては、下記式（３）で表される構成単位を例示することができる。
【００８３】
【化８】
0006451248.tif 000009
【００８４】
上記式（３）中、Ｚ1は単量体単位を表し、例えばアクリル酸エステル、メタクリル酸エステル、アクリルアミド、メタクリルアミド、スチレン、マレイミド、ビニルエーテル、ビニルエステル等が挙げられる。中でも、上述のように、アクリル酸エステル、メタクリル酸エステル、スチレンが好ましい。具体的には、下記式で表される単量体単位を挙げることができる。
【００８５】
【化９】
0006451248.tif 000010
【００８６】
（上記式中、Ｒ４１は水素原子、メチル基、塩素原子またはフェニル基を表し、Ｒ４２は水素原子またはメチル基を表し、Ｒ４３は水素原子、メチル基、塩素原子またはフェニル基、Ｒ４４は水素原子または低級アルキル基を表す。）
単量体単位がスチレンの場合、−Ｌ２−Ｙはオルト位、メタ位、パラ位のいずれに結合していてもよく、また複数結合していてもよい。複数の場合、Ｌ２およびＹは互いに同一でもよく異なってもよい。中でも、−Ｌ２−Ｙが１つでありパラ位に結合していることが好ましい。
【００８７】
上記式（３）中、Ｙは熱架橋性基を表し、例えばヒドロキシ基、カルボキシ基、フェノール性ヒドロキシ基、メルカプト基、グリシジル基、アミド基等が挙げられる。中でも、上述したように、反応性の観点から、脂肪族ヒドロキシ基が好ましく、第１級のヒドロキシ基がより好ましい。
【００８８】
上記式（３）中、Ｌ２は単結合または２価の連結基を表す。なお、Ｌ２が単結合の場合、熱架橋性基Ｙは単量体単位Ｚ２に直接結合される。２価の連結基としては、例えばエーテル結合、チオエーテル結合、エステル結合、チオエステル結合、カルボニル結合、チオカルボニル結合、アルキレン基、アリーレン基、シクロアルキレン基、およびこれらの組み合わせ等が挙げられる。中でも、２価の連結基は、−（ＣＨ２）ｎ−または−（Ｃ２Ｈ４Ｏ）ｍ−を有することが好ましく、ｎは４〜１１、ｍは２〜５であることが好ましい。ｎおよびｍが小さすぎると、熱架橋性構成単位において熱架橋性基と共重合体の主骨格との距離が短くなるため、熱架橋性基に架橋剤が結合しにくくなり、熱架橋性構成単位と架橋剤との反応性が低下するおそれがある。一方、ｎおよびｍが大きすぎると、熱架橋性構成単位において連結基の鎖長が長くなるため、末端の熱架橋性基が表面に出にくく、熱架橋性基に架橋剤が結合しにくくなり、熱架橋性構成単位と架橋剤との反応性が低下するおそれがある。
【００８９】
なお、例えばＬ２が−（Ｃ２Ｈ４Ｏ）ｍ−の場合であって、Ｙがヒドロキシ基の場合、−Ｌ２−Ｙは−（Ｃ２Ｈ４Ｏ）ｍ−Ｈとすることができる。
【００９０】
また、上記式（３）では熱架橋性基Ｙが単量体単位Ｚ１に２価の連結基または単結合Ｌ２を介して結合されているが、Ｙがカルボキシ基またはヒドロキシ基の場合、上記式（３）で表される熱架橋性構成単位は、下記式で表される構成単位であってもよい。なお、下記式中、各符号は上記式と同様である。
【００９１】
【化１０】
0006451248.tif 000011
【００９２】
また、熱架橋性構成単位は自己架橋可能な架橋基を有していてもよい。
ここで、自己架橋とは、架橋剤を介さずに、同一の官能基同士や異なる官能基同士で反応し、架橋構造を形成することをいう。
熱架橋性構成単位が自己架橋可能な架橋基を有する場合、熱架橋性構成単位が架橋剤を兼ねることができる。このような熱架橋性構成単位を有する共重合体を用いる場合は、光配向性を有する熱硬化性組成物を架橋剤を添加せずに利用することができる。しかしながら、保存安定性の点から、熱架橋性構成単位は自己架橋可能な架橋基を有さないことが好ましい。
自己架橋可能な架橋基としては、例えばオルト位がヒドロキシメチル基またはアルコキシメチル基で置換されたフェノール性ヒドロキシ基、グリシジル基、アミド基、Ｎ−アルコキシメチル基、Ｎ−ヒドロキシメチル基等が挙げられる。
【００９３】
このような熱架橋性構成単位を形成するモノマーとしては、例えばアクリル酸エステル化合物、メタクリル酸エステル化合物、アクリルアミド化合物、メタクリルアミド化合物、スチレン化合物、マレイミド化合物、ビニル化合物等が挙げられる。
【００９４】
アクリル酸エステル化合物およびメタクリル酸エステル化合物としては、例えば、２−ヒドロキシエチルアクリレート、２−ヒドロキシエチルメタクリレート、３−ヒドロキシプロピルアクリレート、３−ヒドロキシプロピルメタクリレート、４−ヒドロキシブチルアクリレート、４−ヒドロキシブチルメタクリレート、２，３−ジヒドロキシプロピルアクリレート、２，３−ジヒドロキシプロピルメタクリレート、ジエチレングリコールモノアクリレート、ジエチレングリコールモノメタクリレート、トリエチレングチコールモノアクリレート、テトラエチレングリコールモノアクリレート、ジプロピレングリコールモノアクリレート、トリプロピレングリコールモノアクリレート、テトラプロピレングリコールモノアクリレート等のヒドロキシ基とアクリル基またはメタクリル基とを有するモノマーが挙げられる。
【００９５】
アクリルアミド化合物およびメタクリルアミド化合物としては、例えば、２−ヒドロキシエチルアクリルアミド、２−ヒドロキシエチルメタクリルアミド、２−ヒドロキシプロピルアクリルアミド、２−ヒドロキシプロピルメタクリルアミド、４−ヒドロキシブチルアクリルアミド、４−ヒドロキシブチルメタクリルアミド等のヒドロキシ基とアクリルアミド基またはメタクリルアミド基とを有するモノマーが挙げられる。
【００９６】
ビニル化合物としては、例えば、２−ヒドロキシエチルビニルエーテル、３−ヒドロキシプロピルビニルエーテル、４−ヒドロキシブチルビニルエーテル、ジエチレングリコールモノビニルエーテル、３−ヒドロキシプロピオン酸ビニル等のヒドロキシ基とビニル基とを有するモノマーが挙げられる。
【００９７】
スチレン化合物としては、例えば、４−ビニル安息香酸とジオールとのエステル化物、４−ビニル安息香酸とジエチレングリコールとのエステル化物、ヒドロキシスチレンとジオールとのエーテル化物、ヒドロキシスチレンとジエチレングリコールとのエーテル化物等のヒドロキシ基とスチレン基とを有するモノマーが挙げられる。
【００９８】
マレイミド化合物としては、例えば、Ｎ−（２−ヒドロキシエチル）マレイミド、Ｎ−ヒドロキシマレイミド等のヒドロキシ基とマレイミド基とを有するモノマーが挙げられる。
【００９９】
また、ヒドロキシスチレン、Ｎ−（ヒドロキシフェニル）メタクリルアミド、Ｎ−（ヒドロキシフェニル）アクリルアミド、Ｎ−（ヒドロキシフェニル）マレイミド、Ｎ−（ヒドロキシフェニル）マレイミド等のフェノール性水酸基を有するモノマーや、アクリル酸、メタクリル酸、クロトン酸、モノ−（２−（アクリロイルオキシ）エチル）フタレート、モノ−（２−（メタクリロイルオキシ）エチル）フタレート、Ｎ−（カルボキシフェニル）マレイミド、Ｎ−（カルボキシフェニル）メタクリルアミド、Ｎ−（カルボキシフェニル）アクリルアミド等のカルボキシ基を有するもモノマーや、グリシジルメタクリレート、グリシジルアクリレート等のグリシジル基を有するモノマー等も挙げられる。
【０１００】
共重合体が有する熱架橋性構成単位は、１種であってもよく２種以上であってもよい。例えば、共重合体は、自己架橋しない熱架橋性基を有する熱架橋性構成単位のみを有していてもよく、自己架橋可能な架橋基を有する熱架橋性構成単位のみを有していてもよく、自己架橋しない熱架橋性基を有する熱架橋構成単位および自己架橋可能な架橋基を有する熱架橋性構成単位の両方を有していてもよい。
【０１０１】
共重合体の合成には、上記熱架橋性構成単位を形成する熱架橋性基を有するモノマーを用いることができる。熱架橋性基を有するモノマーは、単独でまたは２種以上を組み合わせて用いることができる。
【０１０２】
共重合体における熱架橋性構成単位の含有割合としては、共重合体全体を１００モル％としたとき、１０モル％〜９０モル％の範囲内で設定することができ、好ましくは２０モル％〜８０モル％の範囲内である。熱架橋性構成単位の含有割合が少ないと、十分な熱硬化性が得られず、良好な液晶配向能を維持するのが困難になる場合がある。また、熱架橋性構成単位の含有割合が多いと、相対的に光配向性構成単位の含有割合が少なくなり、感度が低下し、良好な液晶配向能を付与するのが困難になる場合がある。
【０１０３】
（iii）他の構成単位
本発明において、共重合体は、光配向性構成単位および熱架橋性構成単位の他に、光配向性基および熱架橋性基のいずれも有さない構成単位を有していてもよい。共重合体に他の構成単位が含まれることにより、例えば溶剤溶解性、耐熱性、反応性等を高めることができる。
【０１０４】
光配向性基および熱架橋性基を有さない構成単位を構成する単量体単位としては、例えばアクリル酸エステル、メタクリル酸エステル、マレイミド、アクリルアミド、アクリロニトリル、マレイン酸無水物、スチレン、ビニル等が挙げられる。中でも、上記熱架橋性構成単位と同様に、アクリル酸エステル、メタクリル酸エステル、スチレンが好ましい。
【０１０５】
このような光配向性基および熱架橋性基を有さない構成単位を形成するモノマーとしては、例えばアクリル酸エステル化合物、メタクリル酸エステル化合物、マレイミド化合物、アクリルアミド化合物、アクリロニトリル、マレイン酸無水物、スチレン化合物、ビニル化合物等が挙げられる。具体的には、特許第５４５９５２０号公報に記載されているものを用いることができる。
【０１０６】
共重合体における光配向性基および熱架橋性基を有さない構成単位は、１種であってもよく２種以上であってもよい。
【０１０７】
共重合体における上記構成単位の含有割合としては、共重合体全体を１００モル％としたとき、０モル％〜５０モル％の範囲内であることが好ましく、０モル％〜３０モル％の範囲内であることがより好ましい。上記構成単位の含有割合が多いと、相対的に光配向性構成単位および熱架橋性構成単位の含有割合が少なくなり、感度が低下し、良好な液晶配向能を付与するのが困難になり、また十分な熱硬化性が得られず、良好な液晶配向能を維持するのが困難になる場合がある。
【０１０８】
（iv）共重合体
共重合体の数平均分子量は、特に限定されるものではなく、例えば３，０００〜２００，０００程度とすることができ、好ましくは４，０００〜１００，０００の範囲内である。数平均分子量が大きすぎると、溶剤に対する溶解性が低くなったり粘度が高くなったりして取り扱い性が低下し、均一な膜を形成しにくい場合がある。また、数平均分子量が小さすぎると、熱硬化時に硬化不足になり溶剤耐性や耐熱性が低下する場合がある。
なお、数平均分子量は、ゲルパーミエーションクロマトグラフィ（ＧＰＣ）法により測定することができる。
【０１０９】
共重合体の合成方法としては、光配向性基を有するスチレン系モノマーと熱架橋性基を有するモノマーとを共重合する方法が挙げられる。
共重合体の合成方法としては特に限定されないが、例えば、光配向性基を有するスチレン系モノマーと熱架橋性基を有するモノマーと重合開始剤等とを共存させた溶剤中において重合反応させることにより得ることができる。その際、用いられる溶剤は、光配向性基を有するスチレン系モノマー、熱架橋性基を有するモノマーおよび重合開始剤等を溶解するものであれば特に限定されない。具体的には、後述の光配向性を有する熱硬化性組成物に用いられる溶剤と同様とすることができる。また、重合反応の際の温度は、例えば５０℃〜１２０℃程度で設定することができる。上記方法により得られる共重合体は、通常、溶剤に溶解した溶液の状態である。
【０１１０】
上記方法により得られた共重合体はそのまま用いることができるが、下記に示す方法により精製して用いることもできる。
すなわち、上記方法で得られた共重合体の溶液を、攪拌下のジエチルエーテルやメタノール、水等に投入して再沈殿させ、生成した沈殿物を濾過、洗浄した後に、常圧または減圧下で、常温乾燥または加熱乾燥し、共重合体の粉体とすることができる。この操作により、共重合体と共存する重合開始剤および未反応のモノマーを除去することができ、その結果、精製した共重合体の粉体が得られる。一度の操作で十分に精製できない場合は、得られた粉体を溶剤に再溶解させ、上記の操作を繰り返し行えばよい。
【０１１１】
共重合体は、共重合体を合成した際の溶液形態で、あるいは、粉体形態で、あるいは精製した粉末を後述する溶剤に再溶解した溶液形態で用いてもよい。
【０１１２】
また、共重合体は、１種であってもよく複数種の共重合体の混合物であってもよい。
【０１１３】
（ｂ）架橋剤
本発明における光配向性を有する熱硬化性組成物は、架橋剤を含有することが好ましい。架橋剤は、上記共重合体の熱架橋性構成単位と結合するものであり、耐熱性、耐溶剤性および湿熱耐久性を高めることができる。そのため、本発明の転写用積層体を用いて位相差層および配向層を転写した場合には、水蒸気や熱等による液晶の配向乱れを効果的に抑制することができる。
【０１１４】
架橋剤としては、例えばエポキシ化合物、メチロール化合物、イソシアナート化合物等が挙げられる。中でも、メチロール化合物が好ましい。
また、架橋剤は、アミノ基の水素原子がメチロール基またはアルコキシメチル基で置換されたメラミン化合物、尿素化合物、グリコールウリル化合物およびベンゾグアナミン化合物を縮合させて得られる化合物であってもよい。
さらに、架橋剤としては、ヒドロキシメチル基またはアルコキシメチル基で置換されたアクリルアミド化合物またはメタクリルアミド化合物を使用して製造されるポリマーも用いることができる。
具体的には、特許第５４５９５２０号公報に記載されているものを用いることができる。
【０１１５】
また、分子内にベンゼン環を複数個含む架橋剤も利用することができる。分子内にベンゼン環を複数個含む架橋剤としては、例えばヒドロキシメチル基またはアルコキシメチル基を合わせて２個以上有し、分子量が１２００以下のフェノール誘導体や、少なくとも２個の遊離Ｎ−アルコキシメチル基を有するメラミン−ホルムアルデヒド誘導体やアルコキシメチルグリコールウリル誘導体が挙げられる。ヒドロキシメチル基を有するフェノール誘導体は、対応するヒドロキシメチル基を有さないフェノール化合物とホルムアルデヒドを塩基触媒下で反応させることによって得ることができる。
【０１１６】
これらの架橋剤は、単独でまたは２種以上を組み合わせて使用することができる。
【０１１７】
光配向性を有する熱硬化性組成物における架橋剤の含有量は、上記共重合体１００質量部に対して１質量部〜４０質量部の範囲内であることが好ましく、より好ましくは２質量部〜３０質量部の範囲内である。含有量が少なすぎる場合には、光配向性を有する熱硬化性組成物から形成される硬化膜の耐熱性および溶剤耐性が低下し、液晶配向能が低下するおそれがある。また、含有量が多すぎる場合には、液晶配向能および保存安定性が低下することがある。
【０１１８】
（ｃ）熱架橋性化合物
本発明における光配向性を有する熱硬化性組成物は、第２熱架橋性基および第１エチレン性不飽和二重結合基を有する熱架橋性化合物を含有してもよい。
【０１１９】
熱架橋性化合物は低分子成分であることから、光配向性を有する熱硬化性組成物を用いて配向層を形成する際に、熱架橋性化合物が配向層の表面に浮き出てきやすい。そのため、熱架橋性化合物を配向層の表面近傍に局在化させることができる。
熱架橋性化合物は第１エチレン性不飽和二重結合基を有するものであり、第１エチレン性不飽和二重結合基は、位相差層に用いられる液晶組成物に含まれる重合性液晶化合物が有する重合性基と反応し得るものである。上述したように、熱架橋性化合物を配向層の表面近傍に局在化させることができるので、配向層と位相差層との界面で、配向層に含まれる熱架橋性化合物の第１エチレン性不飽和二重結合基と位相差層に用いられる重合性液晶化合物の重合性基とを反応させることができる。
また、熱架橋性化合物は、加熱により架橋剤と結合するものである。すなわち、第２熱架橋性基は、加熱により架橋剤と結合するものであり、後述するように、加熱により架橋剤と架橋した第２架橋構造を形成し得るものである。
したがって、配向層と位相差層との密着性を向上させることができ、樹脂基材および配向層の剥離強度を配向層および位相差層の剥離強度よりも小さくすることができる。
【０１２０】
なお、第２熱架橋性基については、上記共重合体の熱架橋性構成単位の熱架橋性基と同様とすることができるので、ここでの説明は省略する。
熱架橋性化合物は、１つ以上の第２熱架橋性基を有する。
【０１２１】
第１エチレン性不飽和二重結合基は、ラジカル重合性基であり、位相差層に用いられる液晶組成物に含まれる重合性液晶化合物が有する重合性基と反応し得るものである。なお、ラジカル重合性基とは、紫外線等の活性エネルギー線の照射またはラジカルの作用により重合可能な官能基である。第１エチレン性不飽和二重結合基としては、例えばアクリロイル基、メタアクリロイル基、ビニル基、スチリル基等が挙げられる。スチリル基の場合、共重合体の光配向性構成単位だけでなく熱架橋性化合物もスチレン骨格を有することにより、π電子系を多く含むことができる。そのため、π電子系の相互作用により、液晶配向能を向上させ、また位相差層との密着性をさらに高めることができると考えられる。
熱架橋性化合物は、１つ以上の第１エチレン性不飽和二重結合基を有する。
熱架橋性化合物は、第１エチレン性不飽和二重結合基の二重結合を末端に有することが好ましい。
【０１２２】
熱架橋性化合物としては、例えば国際公開第２０１４／０６５３２４号パンフレットに記載されているヒドロキシ基および（メタ）アクリル基を有する化合物を用いることもできる。
【０１２３】
また、熱架橋性化合物は、１種であってもよく２種以上を用いてもよい。
【０１２４】
熱架橋性化合物の分子量としては、１００〜１０００の範囲内であることが好ましく、中でも１００〜５００の範囲内であることが好ましい。分子量が大きすぎると、熱架橋性化合物が配向層の表面近傍に局在化しにくくなるおそれがある。
【０１２５】
光配向性を有する熱硬化性組成物における熱架橋性化合物の含有量は、上記共重合体１００質量部に対して０質量部〜１００質量部の範囲内であることが好ましく、より好ましくは０質量部〜５０質量部の範囲内である。熱架橋性化合物の含有量が多すぎると、相対的に共重合体の含有量が少なくなり、感度が低下し、良好な液晶配向能が得られないおそれがある。
【０１２６】
（ｄ）光配向性化合物
本発明における光配向性を有する熱硬化性組成物は、第２光配向性基および第２エチレン性不飽和二重結合基を有する光配向性化合物を含有してもよい。
【０１２７】
光配向性化合物は低分子成分であることから、光配向性を有する熱硬化性組成物を用いて配向層を形成する際に、光配向性化合物が配向層の表面に浮き出てきやすい。そのため、光配向性化合物を配向層の表面近傍に局在化させることができる。
光配向性化合物は第２エチレン性不飽和二重結合基を有するものであり、第２エチレン性不飽和二重結合基は、位相差層に用いられる液晶組成物に含まれる重合性液晶化合物が有する重合性基と反応し得るものである。上述したように、光配向性化合物を配向層の表面近傍に局在化させることができるので、配向層と位相差層との界面で、配向層に含まれる光配向性化合物の第２エチレン性不飽和二重結合基と位相差層に用いられる重合性液晶化合物の重合性基とを反応させることができる。したがって、配向層と位相差層との密着性を向上させることができ、樹脂基材および配向層の剥離強度を配向層および位相差層の剥離強度よりも小さくすることができる。
【０１２８】
さらに、光配向性化合物を配向層の表面近傍に局在化させることができるので、光反応性を高め、感度を向上させることができる。したがって、少ない露光量で配向層を形成することができる。よって、配向層形成時の偏光紫外線の照射量を少なく、照射時間を短くすることができ、省エネルギーの観点から有用である。
【０１２９】
第２光配向性基は、上記共重合体の光配向性構成単位の光配向性基と同様に、光照射により光反応を生じることで異方性を発現する官能基であり、光二量化反応または光異性化反応を生じる官能基であることが好ましい。
なお、第２光配向性基については、上記共重合体の光配向性構成単位の光配向性基と同様とすることができるので、ここでの説明は省略する。
第２光配向性基が生じる光反応は、上記共重合体の光配向性構成単位の光配向性基が生じる光反応と同じである。光反応が同じであれば、第２光配向性基は、上記共重合体の光配向性構成単位の光配向性基と同一であってもよく異なっていてもよい。
【０１３０】
第２エチレン性不飽和二重結合基は、ラジカル重合性基であり、位相差層に用いられる液晶組成物に含まれる重合性液晶化合物が有する重合性基と反応し得るものである。第２エチレン性不飽和二重結合基としては、例えばビニル基、スチリル基、アクリロイル基、メタアクリロイル基等が挙げられる。スチリル基の場合、共重合体の光配向性構成単位だけでなく光配向性化合物もスチレン骨格を有することにより、π電子系を多く含むことができる。そのため、π電子系の相互作用により、液晶配向能を向上させ、また位相差層との密着性をさらに高めることができると考えられる。
光配向性化合物は、１つ以上の第２エチレン性不飽和二重結合基を有する。
【０１３１】
光配向性化合物は、第２エチレン性不飽和二重結合基の二重結合を末端に有することが好ましい。
光配向性化合物としては、下記式（４）で表される化合物を例示することができる。
Ｒ５１−Ｌ３−Ｘ１      （４）
上記式（４）中、Ｒ５１はエチレン性不飽和二重結合基、Ｘ１は第２光配向性基、Ｌ３は単結合または２価の連結基を表す。
【０１３２】
第２エチレン性不飽和二重結合基Ｒ５１および第２光配向性基Ｘ１は、上述の通りである。
Ｒ５１がスチリル基の場合、−Ｌ３−Ｘ１はオルト位、メタ位、パラ位のいずれに結合していてもよく、また複数結合していてもよい。複数の場合、Ｌ３およびＸ１は互いに同一でもよく異なってもよい。中でも、−Ｌ３−Ｘ１が１つでありパラ位に結合していることが好ましい。
【０１３３】
Ｌ３は単結合または２価の連結基である。Ｌ３が単結合の場合、第２光配向性基Ｘ１はエチレン性不飽和二重結合基に直接結合される。２価の連結基としては、例えばエーテル結合、チオエーテル結合、エステル結合、チオエステル結合、カルボニル結合、チオカルボニル結合、アルキレン基、アリーレン基、シクロアルキレン基、およびこれらの組み合わせ等が挙げられる。
【０１３４】
また、光配向性化合物は、１種であってもよく２種以上を用いてもよい。
【０１３５】
光配向性化合物の分子量としては、１００〜１０００の範囲内であることが好ましく、
中でも２００〜７００の範囲内であることが好ましい。分子量が大きすぎると、光配向性化合物が配向層の表面近傍に局在化しにくくなるおそれがある。
【０１３６】
光配向性を有する熱硬化性組成物における光配向性化合物の含有量は、上記共重合体１００質量部に対して０質量部〜４０質量部の範囲内であることが好ましく、より好ましくは０質量部〜３０質量部の範囲内であり、さらに好ましくは０質量部〜２５質量部の範囲内である。光配向性化合物の含有量が多すぎると、相対的に共重合体の含有量が少なくなり、十分な熱硬化性が得られず、膜強度が低下し、良好な液晶配向能が得られないおそれがある。
【０１３７】
（ｅ）酸または酸発生剤
本発明における光配向性を有する熱硬化性組成物は、酸または酸発生剤を含有してもよい。酸または酸発生剤により、光配向性を有する熱硬化性組成物の熱硬化反応を促進させることができる。
【０１３８】
酸または酸発生剤としては、スルホン酸基含有化合物、塩酸またはその塩、および塗膜の乾燥および加熱硬化時に熱分解して酸を発生する化合物、すなわち温度５０℃から２５０℃で熱分解して酸を発生する化合物であれば特に限定されるものではない。具体的には、特許第５４５９５２０号公報に記載されているものを用いることができる。
【０１３９】
光配向性を有する熱硬化性組成物における酸または酸発生剤の含有量は、上記共重合体１００質量部に対して、好ましくは０．０１質量部〜２０質量部の範囲内、より好ましくは０．０５質量部〜１０質量部の範囲内、さらに好ましくは０．１質量部〜５質量部の範囲内である。酸または酸発生剤の含有量を上記範囲内とすることで、十分な熱硬化性および溶剤耐性を付与することができ、さらに光照射に対する高い感度をも付与することができる。一方、含有量が多すぎると、光配向性を有する熱硬化性組成物の保存安定性が低下する場合がある。
【０１４０】
（ｆ）増感剤
本発明における光配向性を有する熱硬化性組成物は、増感剤を含有してもよい。増感剤により、光二量化反応や光異性化反応等の光反応を促進させることができる。
【０１４１】
増感剤としては、具体的には、特許第５４５９５２０号公報に記載されているものを用いることができる。中でも、ベンゾフェノン誘導体およびニトロフェニル化合物が好ましい。増感剤は単独でまたは２種以上の化合物を組み合わせて併用することができる。
【０１４２】
光配向性を有する熱硬化性組成物における増感剤の含有量は、上記共重合体１００質量部に対して０．１質量部〜２０質量部の範囲内であることが好ましく、より好ましくは０．２質量部〜１０質量部の範囲内である。含有量が少なすぎると増感剤としての効果を十分に得られない場合があり、含有量が多すぎると透過率の低下および塗膜の荒れが生じることがある。
【０１４３】
（ｇ）溶剤
本発明における光配向性を有する熱硬化性組成物は、主として溶剤に溶解した溶液状態で用いられる。
【０１４４】
溶剤としては、上記の各成分を溶解できるものであれば特に限定されるものでなく、具体的には、特許第５４５９５２０号公報に記載されているものを用いることができる。溶剤は１種単独でまたは２種以上の組合せで使用することができる。
【０１４５】
（ｈ）添加剤
本発明における光配向性を有する熱硬化性組成物は、本発明の効果を損なわない限りにおいて、必要に応じて、シランカップリング剤、界面活性剤、レオロジー調整剤、顔料、染料、保存安定剤、消泡剤、酸化防止剤等を含有することができる。また、液晶配向能の向上のために、液晶性モノマーを含有させることができる。
【０１４６】
（ｉ）光配向性を有する熱硬化性組成物
本発明における光配向性を有する熱硬化性組成物は、通常、各成分が溶剤に溶解した溶液として用いられる。配向性を有する熱硬化性組成物における固形分の割合は、各成分が均一に溶剤に溶解している限り特に限定されるものではなく、０．１質量％〜８０質量％の範囲内であり、好ましくは０．５質量％〜６０質量％の範囲内であり、より好ましくは０．５質量％〜４０質量％の範囲内である。固形分の割合が少なすぎると、液晶配向能や熱硬化性を付与することが困難になる場合がある。また、固形分の割合が多すぎると、光配向性を有する熱硬化性組成物の粘度が高くなり、均一な膜を形成しにくくなる。
なお、固形分とは、光配向性を有する熱硬化性組成物の全成分から溶剤を除いたものをいう。
【０１４７】
光配向性を有する熱硬化性組成物の調製方法は特に限定されるものではないが、保存安定性が長くなることから、共重合体、架橋剤、増感剤およびその他の添加剤を混合し、後から酸または酸発生剤を添加する方法が好ましい。なお、酸または酸発生剤をはじめから添加する場合には、酸または酸発生剤として、塗膜の乾燥および加熱硬化時に熱分解して酸を発生する化合物を用いることが好ましい。
光配向性を有する熱硬化性組成物の調製においては、溶剤中の重合反応によって得られる共重合体の溶液をそのまま使用することができる。この場合、共重合体の溶液に、上述のように架橋剤、増感剤およびその他の添加剤等を入れて均一な溶液とし、後から酸または酸発生剤を添加する。この際に、濃度調整を目的としてさらに溶剤を加えてもよい。このとき、共重合体の生成過程で用いられる溶剤と、光配向性を有する熱硬化性組成物の濃度調整に用いられる溶剤とは同一であってもよく異なってもよい。
【０１４８】
また、調製された光配向性を有する熱硬化性組成物の溶液は、孔径が０．２μｍ程度のフィルタ等を用いて濾過した後、使用することが好ましい。
【０１４９】
（２）配向層
（ａ）共重合体
本発明における配向層に含有される共重合体は、上記式（１）で表される光配向性構成単位が有する光配向性基の光二量化構造または光異性化構造、および、熱架橋性構成単位が有する熱架橋性基の架橋構造を有するものである。
【０１５０】
共重合体は、上記式（１）で表される光配向性構成単位と熱架橋性構成単位とを有する共重合体を熱硬化し、光配向させることにより形成することができる。架橋構造は、三次元的な網目構造であり、熱架橋性構成単位が有する熱架橋性基が架橋した構造である。通常、熱架橋性構成単位が有する熱架橋性基は、架橋剤または熱架橋性構成単位が有する自己架橋可能な架橋基と結合する。したがって、架橋構造は、熱架橋性基と架橋剤または熱架橋性構成単位が有する自己架橋可能な架橋基とが加熱により架橋した構造となる。
例えば、架橋剤がヘキサメトキシメチルメラミンの場合、架橋構造は下記に示すような構造になる。なお、下記式中、各符号は上記式（１）と同様である。
【０１５１】
【化１１】
0006451248.tif 000012
【０１５２】
中でも、架橋構造は、熱架橋性構成単位が有する熱架橋性基と架橋剤とが結合した架橋構造であることが好ましい。配向層の耐熱性、耐溶剤性、および湿熱耐久性を高めることができるからである。そのため、本発明の転写用積層体を用いて位相差層および配向層を転写した場合には、位相差層の光学特性の低下を抑制することができる。
【０１５３】
配向層が上記共重合体を含有することは、配向層から材料を採取し分析することで確認することができる。分析方法としては、ＮＭＲ、ＩＲ、ＧＣ−ＭＳ、ＸＰＳ、ＴＯＦ−ＳＩＭＳおよびこれらの組み合わせた方法を適用することができる。
【０１５４】
共重合体における光二量化構造は、上記式（１）で表される光配向性構成単位の光配向性基同士、または、光配向性基および光配向性化合物の第２光配向性基が光二量化反応により架橋した構造であり、シクロプロパン骨格を有する構造である。
光二量化反応は、下記に示すような反応であり、光配向性基および第２光配向性基に含まれるオレフィン構造が光反応によりシクロプロパン骨格を形成する反応である。光配向性基および第２光配向性基の種類に応じてＸａ〜ＸｄおよびＸａ′〜Ｘｄ′は異なる。
【０１５５】
【化１２】
0006451248.tif 000013
【０１５６】
光二量化構造は、シンナモイル基の光二量化構造であることが好ましい。具体的には、上述したシンナモイル基同士が光二量化反応により架橋した構造が好ましい。中でも、配向層は、下記式（５−１）、（５−２）で表されるような光二量化構造を有することが好ましい。なお、下記式中、各符号は上記式（１−６）、（１−４）と同様である。
【０１５７】
【化１３】
0006451248.tif 000014
【０１５８】
配向層が、上記式（５−１）、（５−２）で表されるような光二量化構造を有する場合、芳香環が多く配置され、π電子を多く含むようになる。そのため、配向層上に形成される位相差層と親和性が高くなり、液晶配向能が向上し、位相差層との密着性がさらに高くなると考えられる。
【０１５９】
また、共重合体における光異性化構造は、上記式（１）で表される光配向性構成単位が有する光配向性基が光異性化反応により異性化した構造である。例えばシストランス異性化反応の場合、光異性化構造は、シス体がトランス体に変化した構造およびトランス体がシス体に変化した構造のいずれであってもよい。
例えば、光配向性基がシンナモイル基の場合、光異性化反応は下記に示すような反応であり、光配向性基に含まれるオレフィン構造が光反応によりシス体またはトランス体を形成する反応である。光配向性基の種類に応じてＸａ〜Ｘｄは異なる。
【０１６０】
【化１４】
0006451248.tif 000015
【０１６１】
光異性化構造は、シンナモイル基の光異性化構造であることが好ましい。具体的には、上述したシンナモイル基が光異性化反応により異性化した構造が好ましい。この場合、光異性化構造は、シス体がトランス体に変化した構造およびトランス体がシス体に変化した構造のいずれであってもよい。中でも、配向層は、下記式で示されるような、上記式（１−３）で表されるシンナモイル基の光異性化構造を有することが好ましい。
【０１６２】
【化１５】
0006451248.tif 000016
【０１６３】
なお、配向層が上記光二量化構造または光異性化構造を有することは、ＮＭＲまたはＩＲにより分析可能である。
【０１６４】
（ｂ）熱架橋性化合物
本発明においては、配向層が、第２熱架橋性基の第２架橋構造と、第１エチレン性不飽和二重結合基とを有する熱架橋性化合物を含有し、熱架橋性化合物の第１エチレン性不飽和二重結合基が重合した構造を有してもよい。
【０１６５】
第２架橋構造は、三次元的な網目構造であり、第２熱架橋性基が架橋した構造である。通常、第２熱架橋性基は、架橋剤と結合する。そのため、第２架橋構造は、第２熱架橋性基と架橋剤とが加熱により架橋した構造となる。
【０１６６】
また、第１エチレン性不飽和二重結合基は、位相差層に用いられる液晶組成物に含まれる重合性液晶化合物が有する重合性基と反応し得るものである。そのため、第１エチレン性不飽和二重結合基が重合した構造は、第１エチレン性不飽和二重結合同士、または第１エチレン性不飽和二重結合および重合性液晶化合物の重合性基が重合した構造となる。
【０１６７】
配向層が、熱架橋性化合物の第２熱架橋性基の第２架橋構造、および、熱架橋性化合物の第１エチレン性不飽和二重結合基が重合した構造を有することにより、配向層と位相差層との密着性を向上させることができ、樹脂基材および配向層の剥離強度を配向層および位相差層の剥離強度よりも小さくすることができる。
【０１６８】
配向層が、上記熱架橋性化合物を含有し、上記熱架橋性化合物の第１エチレン性不飽和二重結合基が重合した構造を有することは、配向層から材料を採取し分析することで確認することができる。分析方法としては、ＮＭＲ、ＩＲ、ＧＣ−ＭＳ、ＸＰＳ、ＴＯＦ−ＳＩＭＳおよびこれらの組み合わせた方法を適用することができる。
【０１６９】
（ｃ）光配向性化合物
本発明においては、配向層が、第２光配向性基の光二量化構造または光異性化構造と、第２エチレン性不飽和二重結合基とを有する光配向性化合物を含有し、光配向性化合物の第２エチレン性不飽和二重結合基が重合した構造を有してもよい。
【０１７０】
第２エチレン性不飽和二重結合基は、位相差層に用いられる液晶組成物に含まれる重合性液晶化合物が有する重合性基と反応し得るものである。そのため、第２エチレン性不飽和二重結合基が重合した構造は、第２エチレン性不飽和二重結合同士、または第２エチレン性不飽和二重結合および重合性液晶化合物の重合性基が重合した構造となる。
【０１７１】
配向層が、光配向性化合物の第２エチレン性不飽和二重結合基が重合した構造を有することにより、配向層と位相差層との密着性を向上させることができ、樹脂基材および配向層の剥離強度を配向層および位相差層の剥離強度よりも小さくすることができる。
【０１７２】
光配向性化合物における光二量化構造は、第２光配向性基同士、または、第２光配向性化合物および上記共重合体の光配向性構成単位の光配向性基が光二量化反応により架橋した構造であり、シクロプロパン骨格を有する構造である。
なお、光二量化反応については、上記共重合体における光二量化反応と同様であるので、ここでの説明は省略する。
光二量化構造は、上記共重合体における光二量化構造と同様に、シンナモイル基の光二量化構造であることが好ましい。
【０１７３】
また、光配向性化合物における光異性化構造は、第２光配向性基が光異性化反応により異性化した構造である。
なお、光異性化構造については、上記共重合体における光異性化構造と同様であるので、ここでの説明は省略する。
光異性化構造は、上記共重合体における光異性化構造と同様に、シンナモイル基の光異性化構造であることが好ましい。
【０１７４】
配向層が、上記光配向性化合物を含有し、上記光配向性化合物の第２エチレン性不飽和二重結合基が重合した構造を有することは、配向層から材料を採取し分析することで確認することができる。分析方法としては、ＮＭＲ、ＩＲ、ＧＣ−ＭＳ、ＸＰＳ、ＴＯＦ−ＳＩＭＳおよびこれらの組み合わせた方法を適用することができる。
【０１７５】
（ｄ）その他
配向層は、架橋剤、酸または酸発生剤、増感剤、その他の添加剤を含有してもよい。
【０１７６】
配向層の膜厚は、本発明の転写用積層体の用途等に応じて適宜選択されるものであり、例えば０．０５μｍ〜３０μｍ程度とすることができる。なお、配向層の膜厚が薄すぎると、十分な液晶配向能が得られない場合がある。
【０１７７】
配向層は上述の光配向性を有する熱硬化性組成物から形成されるものである。なお、配向層の形成方法については、後述の「Ｃ．転写用積層体の製造方法」に記載するので、ここでの説明は省略する。
【０１７８】
２．位相差層
本発明における位相差層は、上記配向層上に形成されるものであり、通常、液晶組成物の硬化物を含有するものである。
【０１７９】
液晶組成物は、少なくとも液晶化合物を含有するものであり、通常はさらに溶剤を含有する。液晶組成物は、液晶化合物の配向を阻害しない範囲で、さらに他の成分を含有してもよい。
液晶組成物としては、位相差層に一般的に用いられるものを使用することができる。液晶組成物には、例えば水平配向、コレステリック配向、垂直配向、ハイブリッド配向等の配向性を有するものがあり、配向層との組み合わせや所望の位相差等に応じて適宜選択される。
中でも、液晶化合物は、重合性基を有する重合性液晶化合物であることが好ましい。重合性液晶化合物同士を架橋することができ、位相差層の安定性が増すからである。重合性基としては、例えばアクリロイル基、メタアクリロイル基等が挙げられる。
【０１８０】
位相差層の膜厚は、所望の位相差を得ることができればよく、用途等に応じて適宜決定されるものであり、一般的な位相差層と同様とすることができる。
【０１８１】
なお、位相差層の形成方法については、後述の「Ｃ．転写用積層体の製造方法」に記載するので、ここでの説明は省略する。
【０１８２】
３．樹脂基材
本発明における樹脂基材は、配向層および位相差層を支持するものである。
樹脂基材としては、特に限定されるものではなく、一般的な樹脂基材を用いることができる。また、樹脂基材は表面処理が施されたものであってもよい。
【０１８３】
樹脂基材および配向層の剥離強度を配向層および位相差層の剥離強度よりも小さくするために、樹脂基材は非芳香族系樹脂を含有してもよい。上記配向層に含有される共重合体は上記式（１）で表される光配向性構成単位を有しており、上記式（１）で表される光配向性構成単位はスチレン骨格を有しており、π電子系を多く含んでいる。そのため、樹脂基材が非芳香族系樹脂を含有する場合には、π電子系の相互作用が働かないため、樹脂基材と配向層との密着性が低くなると考えられる。したがって、樹脂基材および配向層の剥離強度を配向層および位相差層の剥離強度よりも小さくすることができる。
ここで、非芳香族系樹脂とは、芳香族環を含まない樹脂をいう。
非芳香族系樹脂としては、例えばトリアセチルセルロース、環状ポリオレフィン、アクリル樹脂、脂肪族系ポリエステル等が挙げられる。
【０１８４】
また、樹脂基材および配向層の剥離強度を配向層および位相差層の剥離強度よりも小さくするために、樹脂基材の表面に離型処理が施されていてもよく、あるいは離型層が形成されていてもよい。これにより、樹脂基材の剥離性を高めることができ、樹脂基材および配向層の剥離強度を配向層および位相差層の剥離強度よりも小さくすることができる。
離型処理としては、例えばフッ素処理、シリコーン処理等の表面処理が挙げられる。
離型層の材料としては、例えばフッ素系離型剤、シリコーン系離型剤、ワックス系離型剤等が挙げられる。離型層の形成方法としては、例えば離型剤をディップコート、スプレーコート、ロールコート等の塗布法により塗布する方法が挙げられる。
【０１８５】
離型処理が施されている場合または離型層が形成されている場合には、樹脂基材の材料として、非芳香族系樹脂の他に、芳香族系樹脂も用いることができる。芳香族系樹脂としては、例えば芳香族系ポリエステル、ポリカーボネート、ポリスルホン、ポリエーテルスルホン等が挙げられる。中でも、芳香族系ポリエステルが好ましい。芳香族系ポリエステルは汎用性が高く、安価であり、剥離除去される樹脂基材としての使用に好適である。
芳香族系ポリエステルとしては、例えばポリエチレンテレフタレート、ポリトリメチレンテレフタレート、ポリブチレンテレフタレート、ポリエチレンナフタレート、ポリブチレンナフタレート等が挙げられる。特に、ポリエチレンテレフタレートが好ましい。上述したように、ポリエチレンテレフタレートは汎用性が高く、安価であり、剥離除去される樹脂基材としての使用に好適である。
【０１８６】
また、樹脂基材の剥離性を高めるために、樹脂基材表面は平滑であることが好ましい。
【０１８７】
樹脂基材は、可撓性を有していてもよく有さなくてもよいが、樹脂基材を剥離しやすいことから、可撓性を有することが好ましい。
【０１８８】
４．剥離強度
本発明においては、樹脂基材および配向層の剥離強度が、配向層および位相差層の剥離強度よりも小さい。
【０１８９】
樹脂基材および配向層の剥離強度を配向層および位相差層の剥離強度よりも小さくするためには、上述したように、配向層に用いられる光配向性を有する熱硬化性組成物が、第２熱架橋性基および第１エチレン性不飽和二重結合基を有する熱架橋性化合物、または、第２光配向性基および第２エチレン性不飽和二重結合基を有する光配向性化合物を含有することが好ましい。すなわち、配向層が、第２熱架橋性基の第２架橋構造と、第１エチレン性不飽和二重結合基とを有する熱架橋性化合物を含有し、熱架橋性化合物の第１エチレン性不飽和二重結合基が重合した構造を有する、あるいは、第２光配向性基の光二量化構造または光異性化構造と、第２エチレン性不飽和二重結合基とを有する光配向性化合物を含有し、光配向性化合物の第２エチレン性不飽和二重結合基が重合した構造を有することが好ましい。この場合、配向層および位相差層の密着性を向上させることができる。
【０１９０】
また、樹脂基材および配向層の剥離強度を配向層および位相差層の剥離強度よりも小さくするために、配向層の硬度を比較的低くすることも好ましい。具体的には、光配向性を有する熱硬化性組成物中の架橋剤の含有量を比較的少なくし、光配向性を有する熱硬化性組成物の硬化反応を制御し、配向層に柔軟性を持たせることが好ましい。配向層が柔軟性を持つことにより、配向層および位相差層の密着性を向上させることができる。
【０１９１】
また、樹脂基材および配向層の剥離強度を配向層および位相差層の剥離強度よりも小さくするために、配向層の耐溶剤性を比較的低くすることも好ましい。具体的には、光配向性を有する熱硬化性組成物中の架橋剤の含有量を比較的少なくする、光配向性を有する熱硬化性組成物中の共重合体の熱架橋性構成単位の含有割合を比較的少なくする、光配向性を有する熱硬化性組成物中の酸または酸発生剤の含有量を比較的少なくする、加熱硬化時の温度を比較的低くする、加熱硬化時の時間を比較的短くする、あるいは光配向性を有する熱硬化性組成物に含まれる共重合体の数平均分子量を比較的小さくして、光配向性を有する熱硬化性組成物の硬化反応を制御し、配向層の耐溶剤性を比較的低くすることが好ましい。配向層の耐溶剤性が比較的低い場合には、配向層上に液晶組成物を塗布して位相差層を形成する際に、液晶組成物中の溶剤に配向層表面が一部溶解するため、配向層および位相差層の密着性を向上させることができる。
また、光配向性を有する熱硬化性組成物の硬化反応を制御する場合において、配向層形成時に光配向性を有する熱硬化性組成物の塗膜を半硬化し、位相差層形成時に光配向性を有する熱硬化性組成物の塗膜および液晶組成物の塗膜を硬化することも好ましい。この場合にも、配向層および位相差層の密着性を向上させることができる。
【０１９２】
このように配向層および位相差層の密着性を向上させることにより、本発明の転写用積層体を用いて位相差層および配向層を転写する場合には、樹脂基材および配向層の界面で安定して剥離することができ、配向層の破壊等の剥離不良を抑制することができる。したがって、本発明の転写用積層体を用いて得られる光学素子では、位相差層を配向層によって安定的に保護することができる。
【０１９３】
５．その他の構成
本発明の転写用積層体を用いて位相差層および配向層を転写する際には、被転写体上に粘着層または接着層を介して転写用積層体を転写することができる。そのため、本発明の転写用積層体においては、位相差層上に粘着層または接着層が形成されていてもよい。
粘着層および接着層の材料としては、位相差層および被転写体の両方に密着性を有する粘着剤や接着剤を用いることができる。粘着剤および接着剤としては、転写法による光学素子の製造方法に使用される一般的な粘着剤および接着剤を適用することができる。
粘着層および接着層の厚みは、例えば１μｍ〜３０μｍ程度で設定される。
【０１９４】
また、粘着層または接着層上には剥離層が配置されていてもよい。剥離層は、被転写体上に粘着層または接着層を介して転写用積層体を転写する際に剥離されるものである。
剥離層としては、一般的なものを使用することができる。
【０１９５】
Ｂ．光学素子
本発明の光学素子は、光学部材と、上記光学部材上に形成された位相差層と、上記位相差層上に形成され、上記式（１）で表される光配向性構成単位が有する光配向性基の光二量化構造または光異性化構造、および、熱架橋性構成単位が有する熱架橋性基の架橋構造を有する共重合体を含有する配向層とを有することを特徴とするものである。
【０１９６】
図３は本発明の光学素子の一例を示す概略断面図である。図３に示すように、光学素子１０は、光学部材１３と、光学部材１３上に形成された粘着層１２と、粘着層１２上に形成され、液晶層である位相差層４と、位相差層４上に形成され、上記式（１）で表される光配向性構成単位が有する光配向性基の光二量化構造または光異性化構造、および、熱架橋性構成単位が有する熱架橋性基の架橋構造を有する共重合体を含有する配向層３とを有している。
【０１９７】
本発明の光学素子は、光学部材上に上述の転写用積層体の位相差層および配向層を転写することにより得ることができる。したがって、配向層により位相差層を保護することができ、水蒸気や熱等による液晶の配向不良を抑制することができる。さらには、良好な光学特性を得ることができる。
【０１９８】
なお、位相差層および配向層については、上記「Ａ．転写用積層体」に記載したので、ここでの説明は省略する。以下、本発明の光学素子における他の構成について説明する。
【０１９９】
１．光学部材
本発明に用いられる光学部材としては、例えば偏光板、位相差板等が挙げられる。位相差板としては、例えば液晶層である位相差層を有するものや、延伸フィルムを用いることができる。
【０２００】
２．その他の構成
本発明においては、光学部材上に位相差層および配向層が繰り返し積層されていてもよい。光学部材上への位相差層および配向層の転写を繰り返し行うことにより、光学部材上に位相差層および配向層が繰り返し積層された光学素子を得ることができる。この場合、各位相差層の位相差は同じであってもよく異なっていてもよいが、中でも各位相差層は互いに位相差が異なることが好ましい。光学特性に優れる光学素子を得ることができるからである。位相差層および配向層の繰り返し積層数は、特に限定されないが、２または３であることが好ましい。
【０２０１】
本発明において、通常、光学部材および位相差層の間には粘着層または接着層が形成されている。
なお、粘着層および接着層については、上記「Ａ．転写用積層体」に記載したので、ここでの説明は省略する。
【０２０２】
本発明の光学素子は、光学部材上に上述の転写用積層体の位相差層および配向層を転写することにより製造することができる。なお、本発明の光学素子の製造方法については、後述の「Ｄ．光学素子の製造方法」に記載するので、ここでの説明は省略する。
【０２０３】
Ｃ．転写用積層体の製造方法
本発明の転写用積層体の製造方法は、樹脂基材上に、上記式（１）で表される光配向性構成単位および熱架橋性構成単位を有する共重合体を含有する光配向性を有する熱硬化性組成物を塗布し、加熱硬化し、偏光紫外線を照射して、配向層を形成する配向層形成工程と、上記配向層上に、液晶化合物を含有する液晶組成物を塗布し、上記液晶化合物を配向させて、位相差層を形成する位相差層形成工程とを有し、上記樹脂基材および上記配向層の剥離強度が上記配向層および上記位相差層の剥離強度よりも小さいことを特徴とする製造方法である。
【０２０４】
図４（ａ）〜（ｅ）は本発明の転写用積層体の製造方法の一例を示す工程図である。まず、図４（ａ）に示すように樹脂基材２上に光配向性を有する熱硬化性組成物３ａを塗布し、加熱硬化して、図４（ｂ）に示すように硬化膜３ｂを形成する。次に、図４（ｂ）に示すように硬化膜３ｂに偏光紫外線２１を照射して、図４（ｃ）に示すように配向層３を形成する。次に、図４（ｄ）に示すように配向層３上に液晶組成物４ａを塗布し、液晶組成物４ａ中の液晶化合物を配向させて、図４（ｅ）に示すように位相差層４を形成する。これにより、転写用積層体１が得られる。転写用積層体１においては、樹脂基材２および配向層３の剥離強度が、配向層３および位相差層４の剥離強度よりも小さくなっている。
【０２０５】
本発明においては、上記「Ａ．転写用積層体」に記載したように、本発明により製造される転写用積層体を用いて得られる光学素子では、配向層により位相差層を保護し、水蒸気や熱等による液晶の配向不良を抑制することができる。また、本発明により製造される転写用積層体を用いて位相差層および配向層を転写した場合には、光学特性に優れる光学素子を得ることができる。
【０２０６】
以下、本発明の転写用積層体の製造方法における各工程について説明する。
【０２０７】
１．配向層形成工程
本発明における配向層形成工程は、樹脂基材上に、上記式（１）で表される光配向性構成単位および熱架橋性構成単位を有する共重合体を含有する光配向性を有する熱硬化性組成物を塗布し、加熱硬化し、偏光紫外線を照射して、配向層を形成する工程である。
【０２０８】
光配向性を有する熱硬化性組成物の塗布方法としては、樹脂基材上に均一な膜を形成可能な方法であれば特に限定されるものではなく、例えばスピンコート法、ロールコート法、ロッドバーコート法、スプレーコート法、エアナイフコート法、スロットダイコート法、ワイヤーバーコート法、フローコート法、インクジェット法等を挙げることができる。
【０２０９】
光配向性を有する熱硬化性組成物の塗布後は、塗膜を乾燥させてもよい。塗膜の乾燥には、例えばホットプレートやオーブン等を用いることができる。温度は、例えば３０℃〜１６０℃程度で設定することができ、好ましくは５０℃〜１４０℃の範囲内である。時間は、例えば２０秒間〜６０分間程度で設定することができ、好ましくは３０秒間〜１０分間の範囲内である。
【０２１０】
塗膜の加熱硬化にも、ホットプレートやオーブン等を用いることができる。温度は、例えば３０℃〜２５０℃程度で設定することができる。時間は、例えば２０秒間〜６０分間程度で設定することができる。また、塗膜の乾燥および加熱硬化を同時に行ってもよく別々に行ってもよい。
【０２１１】
また、配向層および位相差層の密着性を向上させ、樹脂基材および配向層の剥離強度を配向層および位相差層の剥離強度よりも小さくするために、配向層形成工程では光配向性を有する熱硬化性組成物の塗膜を半硬化させ、後述の位相差層形成工程にて液晶組成物の塗膜の乾燥時や液晶化合物を配向させるための加温時に光配向性を有する熱硬化性組成物の塗膜を硬化してもよい。この場合、例えば加熱硬化時の温度を比較的低くしたり時間を比較的短くしたりすることで、塗膜を半硬化させることができる。
【０２１２】
光配向性を有する熱硬化性組成物を熱硬化させて得られる硬化膜の膜厚は、用途等に応じて適宜選択されるものであり、例えば０．０５μｍ〜３０μｍ程度とすることができる。なお、硬化膜の膜厚が薄すぎると、十分な液晶配向能が得られない場合がある。
【０２１３】
得られた硬化膜には、偏光紫外線を照射することにより、光反応を生じさせて異方性を発現させることができる。偏光紫外線の波長は通常１５０ｎｍ〜４５０ｎｍの範囲内である。また、偏光紫外線の照射方向は、樹脂基材面に対して垂直または斜め方向とすることができる。
【０２１４】
なお、光配向性を有する熱硬化性組成物および配向層のその他の点については、上記「Ａ．転写用積層体」に詳しく記載したので、ここでの説明は省略する。
【０２１５】
２．位相差層形成工程
本発明における位相差層形成工程は、上記配向層上に、液晶化合物を含有する液晶組成物を塗布し、上記液晶化合物を配向させて、位相差層を形成する工程である。
【０２１６】
液晶組成物の塗布方法としては、配向層上に均一な膜を形成可能な方法であれば特に限定されるものではなく、上述の光配向性を有する熱硬化性組成物の塗布方法と同様とすることができる。
【０２１７】
次いで、液晶組成物中の液晶化合物を上記配向層により配向させて、位相差層を形成する。配向方法としては、一般的な配向方法を適用することができ、例えば液晶組成物の相転移温度まで加温する方法が挙げられる。
重合性液晶化合物を用いる場合には、さらに紫外線を照射して硬化してもよい。
【０２１８】
また、配向層および位相差層の密着性を向上させ、樹脂基材および配向層の剥離強度を配向層および位相差層の剥離強度よりも小さくするために、上述したように、上記配向層形成工程にて光配向性を有する熱硬化性組成物の塗膜を半硬化させ、位相差層形成工程にて液晶組成物の塗膜の乾燥時や液晶化合物を配向させるための加温時に光配向性を有する熱硬化性組成物の塗膜を硬化してもよい。
【０２１９】
なお、位相差層のその他の点については、上記「Ａ．転写用積層体」に詳しく記載したので、ここでの説明は省略する。
【０２２０】
３．剥離強度
本発明により製造される転写用積層体においては、樹脂基材および配向層の剥離強度が配向層および位相差層の剥離強度よりも小さい。
なお、樹脂基材および配向層の剥離強度を配向層および位相差層の剥離強度よりも小さくする方法としては、上記「Ａ．転写用積層体」に詳しく記載したので、ここでの説明は省略する。
【０２２１】
Ｄ．光学素子の製造方法
本発明の光学素子の製造方法は、樹脂基材と、上記樹脂基材上に形成され、上記式（１）で表される光配向性構成単位および熱架橋性構成単位を有する共重合体を含有する光配向性を有する熱硬化性組成物から形成される配向層と、上記配向層上に形成された位相差層とを有し、上記樹脂基材および上記配向層の剥離強度が上記配向層および上記位相差層の剥離強度よりも小さい転写用積層体を準備する転写用積層体準備工程と、被転写体および上記転写用積層体の上記位相差層を対向させ、上記被転写体上に上記転写用積層体を転写する転写工程と、上記被転写体上に転写された上記転写用積層体から上記樹脂基材を剥離する剥離工程とを有することを特徴とする製造方法である。
【０２２２】
本発明の光学素子の製造方法について図面を参照して説明する。
図２（ａ）〜（ｄ）は本発明の光学素子の製造方法の一例を示す工程図である。まず、図２（ａ）に示すように、樹脂基材２と、樹脂基材２上に形成され、上記式（１）で表される光配向性構成単位および熱架橋性構成単位を有する共重合体を含有する光配向性を有する熱硬化性組成物から形成される配向層３と、配向層３上に形成され、液晶層である位相差層４とを有する転写用積層体１を準備する。転写用積層体１においては、樹脂基材２および配向層３の剥離強度が、配向層３および位相差層４の剥離強度よりも小さくなっている。次に、図２（ｂ）に示すように、被転写体１１および転写用積層体１の位相差層４を対向させ、粘着層１２を介して被転写体１１上に転写用積層体１を転写する。次に、図２（ｃ）に示すように、被転写体１１上に転写された転写用積層体１から樹脂基材２を剥離する。これにより、図２（ｄ）に示すように、被転写体１１上に位相差層４および配向層３が転写された光学素子１０が得られる。
【０２２３】
本発明においては、光学部材上に上述の転写用積層体の位相差層および配向層を転写することにより光学素子を得ることができる。したがって、配向層により位相差層を保護することができ、水蒸気や熱等による液晶の配向不良を抑制することができる。さらには、良好な光学特性を得ることができる。
【０２２４】
以下、本発明の光学素子の製造方法における各工程について説明する。
【０２２５】
１．転写用積層体準備工程
本発明における転写用積層体準備工程は、樹脂基材と、上記樹脂基材上に形成され、上記式（１）で表される光配向性構成単位および熱架橋性構成単位を有する共重合体を含有する光配向性を有する熱硬化性組成物から形成される配向層と、上記配向層上に形成された位相差層とを有し、上記樹脂基材および上記配向層の剥離強度が上記配向層および上記位相差層の剥離強度よりも小さい転写用積層体を準備する工程である。
【０２２６】
なお、樹脂基材および位相差層については、上記「Ａ．転写用積層体」に記載したので、ここでの説明は省略する。以下、転写用積層体における他の構成について説明する。
【０２２７】
（１）配向層
本発明における配向層は、樹脂基材上に形成され、上記式（１）で表される光配向性構成単位および熱架橋性構成単位を有する共重合体を含有する光配向性を有する熱硬化性組成物から形成されるものである。
【０２２８】
上述したように、光配向性を有する熱硬化性組成物から形成される配向層とは、光配向性を有する熱硬化性組成物を含有する膜を熱硬化させ、さらに光配向させてなる配向層をいう。すなわち、配向層の形成においては、まず、樹脂基材上に光配向性を有する熱硬化性組成物を塗布し、加熱して、硬化膜を形成する。次に、硬化膜に偏光紫外線を照射して、配向層を形成する。
【０２２９】
なお、配向層が上述の光配向性を有する熱硬化性組成物から形成されたものであることは、配向層から材料を採取し分析することで確認することができる。分析方法としては、ＮＭＲ、ＩＲ、ＧＣ−ＭＳ、ＸＰＳ、ＴＯＦ−ＳＩＭＳおよびこれらの組み合わせた方法を適用することができる。
【０２３０】
なお、配向層のその他の点については、上記「Ａ．転写用積層体」に詳しく記載したので、ここでの説明は省略する。
【０２３１】
（２）その他の構成
本発明においては、後述するように、被転写体上に粘着層または接着層を介して転写用積層体を転写することができる。そのため、転写用積層体においては、位相差層上に粘着層または接着層が形成されていてもよい。また、粘着層または接着層上には剥離層が配置されていてもよい。なお、粘着層、接着層および剥離層については、上記「Ａ．転写用積層体」に記載したので、ここでの説明は省略する。
【０２３２】
２．転写工程
本発明における転写工程は、被転写体と上記転写用積層体の上記位相差層とを対向させ、上記被転写体上に上記転写用積層体を転写する工程である。
【０２３３】
被転写体としては、例えば上記「Ｂ．光学素子」に記載した偏光板、位相差板等の光学部材や、被転写基材を用いることができる。
【０２３４】
被転写体上に転写用積層体を転写する方法としては、例えば被転写体上に粘着層または接着層を介して転写用積層体を転写する方法が挙げられる。
粘着層および接着層は、転写用積層体に形成されていてもよく、被転写体に形成されていてもよい。
なお、粘着層および接着層については、上述したものと同様であるので、ここでの説明は省略する。
【０２３５】
３．剥離工程
本発明における剥離工程は、上記被転写体上に転写された上記転写用積層体から上記樹脂基材を剥離する工程である。
樹脂基材の剥離方法としては、例えば物理的に引き離す方法等、一般的な方法が適用される。
【０２３６】
４．その他
本発明においては、上記の転写工程および剥離工程を繰り返し行ってもよい。これにより、被転写体上に位相差層および配向層を繰り返し積層することができる。なお、各位相差層の位相差、ならびに位相差層および配向層の繰り返し積層数については、上記「Ｂ．光学素子」に記載したものと同様であるので、ここでの説明は省略する。
【０２３７】
本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【０２３８】
以下に実施例および比較例を示し、本発明をさらに詳細に説明する。
【０２３９】
［合成例１］光配向性モノマー１の合成
３００ｍＬフラスコ中、氷冷下において４−ビニル安息香酸２０．１５ｇ（１３６ｍｍｏｌ）、ｔｒａｎｓ−４−ヒドロキシけい皮酸メチル２１．０（１１８ｍｍｏｌ）、ジメチルアミノピリジン０．４５８ｇ（３．８２ｍｍｏｌ）をジクロロメタン１３０ｍｌに溶解し、ジクロロメタン４０ｍｌに溶解したＮ，Ｎ’−ジシクロヘキシルカルボジイミド２８．０ｇ（１３６ｍｍｏｌ）を約１０分かけて滴下した。１５時間撹拌した後、反応溶液を冷却し、沈殿物をろ別した。溶媒を留去し、メタノールを添加し、再結晶により光配向性モノマー１を１０．８ｇ得た。
【０２４０】
［合成例２］光配向性モノマー２の合成
２００ｍＬフラスコ中、窒素雰囲気下において、ｐ−アセトキシスチレン２０．０ｇ（１１８ｍｍｏｌ）を酢酸エチル８０ｍＬに溶解し、ナトリウムメトキシド９.０８ｇ（４７．１ｍｍｏｌ）を約３０分かけてゆっくり滴下した。１時間半撹拌した後、ＴＬＣにより反応の終了を確認し、酢酸エチルで抽出した後、１Ｎ塩酸、純水、飽和食塩水で洗浄し、硫酸ナトリウムにより乾燥した。溶媒を留去し、乾燥させることで、光配向性モノマー誘導体１を得た。
合成例１において、４−ビニル安息香酸を用いる代わりに光配向性モノマー誘導体１を等モル量用い、ｔｒａｎｓ−４−ヒドロキシけい皮酸メチルを用いる代わりに、ｔｒａｎｓ−けい皮酸を等モル量用いて、合成例１と同様に縮合することで、光配向性モノマー２を得た。
【０２４１】
［合成例３］光配向性モノマー３の合成
合成例１において、ｔｒａｎｓ−４−ヒドロキシけい皮酸メチルを用いる代わりにエチレングリコールを等モル量用いて、合成例１と同様に縮合することで、光配向性モノマー誘導体２を得た。
合成例１において、４−ビニル安息香酸を用いる代わりに光配向性モノマー誘導体２を等モル量用い、ｔｒａｎｓ−４−ヒドロキシけい皮酸メチルを用いる代わりに、ｔｒａｎｓ−けい皮酸を等モル量用いて、合成例１と同様に縮合することで、光配向性モノマー３を得た。
【０２４２】
［合成例４］熱架橋性モノマー１の合成
光配向性モノマー誘導体１を合成例２と同様にして得た。２００ｍＬフラスコ中、窒素雰囲気、氷零下において、光配向性モノマー誘導体１  １４．０ｇ（１１８ｍｍｏｌ）をジメチルホルムアミド１００ｍｌに溶解し、水酸化ナトリウム７．０７ｇ（１７７ｍｍｏｌ）を添加し、１５分撹拌した後、２−クロロエタノール１０．５ｇ（１３０ｍｍｏｌ）を約１０分かけて滴下した。１６時間撹拌した後、ＴＬＣにより反応の終了を確認し、酢酸エチルで抽出した後、飽和炭酸水素水溶液、１Ｎ塩酸、純水、飽和食塩水で洗浄し、硫酸ナトリウムにより乾燥した。溶媒を留去し、乾燥させることで、熱架橋性モノマー１を得た。
【０２４３】
各モノマーの構造を下記表１に示す。
合成した各モノマーは、日本電子（株）製ＪＥＯＬ  ＪＮＭ−ＬＡ４００ＷＢを用いて、１Ｈ ＮＭＲ測定により、化学構造を確認した。
【０２４４】
【表１】
0006451248.tif 000017
【０２４５】
［製造例１］共重合体１の合成
ヒドロキシエチルメタクリレート１．３０ｇ、光配向性モノマー１  ３．０８ｇ、重合触媒としてα、α′−アゾビスイソブチロニトリル（ＡＩＢＮ）４４ｍｇをジオキサン２５ｍｌに溶解し、９０℃にて６時間反応させた。反応終了後、再沈殿法により精製することで、共重合体１を得た。得られた共重合体の数平均分子量は２０３００であった。
【０２４６】
［製造例２〜６および比較製造例１］共重合体２〜６および比較共重合体１の合成
表１に示す光配向性モノマーまたは４−（６−メタクリルオキシヘキシル−１−オキシ）ケイ皮酸メチルエステル（ＣＩＮ）および表１に示す熱架橋性モノマーを用いて、製造例１と同様に共重合体２〜６および比較共重合体１を合成した。
【０２４７】
各共重合体を下記表２に示す。
合成した各共重合体の数平均分子量（以下、Ｍｎと称す）は、東ソー(株)製ＨＬＣ−８２２０  ＧＰＣを用いて、ポリスチレンを標準物質とし、ＮＭＰを溶離液としてゲルパーミエーションクロマトグラフィ（ＧＰＣ）にて算出した。
【０２４８】
【表２】
0006451248.tif 000018
【０２４９】
［実施例１］
（熱硬化性組成物１の調製）
下記に示す組成の熱硬化性組成物１を調製した。
・共重合体１：０．１ｇ
・ヘキサメトキシメチルメラミン（ＨＭＭ）：０．０１ｇ
・ｐ−トルエンスルホン酸１水和物（ＰＴＳＡ）：０．００１５ｇ
・２−ヒドロキシブチルアクリレート（ＨＯＢ−Ａ）：０．０５ｇ
・プロピレングリコールメチルエーテル（ＰＧＭＥ）：３．０５ｇ
【０２５０】
（配向層の形成）
ポリエチレンテレフタレート基材の一面に、実施例１で調製した熱硬化性組成物をバーコートにより塗布し、１００℃のオーブンで１分間加熱乾燥させ、硬化膜を形成した。この硬化膜表面にＨｇ−Ｘｅランプおよびグランテーラープリズムを用いて３１３ｎｍの輝線を含む偏光紫外線を基板法線から垂直方向に１０ｍＪ／ｃｍ２照射することで、配向層を形成した。
【０２５１】
（位相差層の形成）
下記式で表される液晶性モノマーをシクロヘキサノンに固形分１５質量％となるように溶解した溶液に、ＢＡＳＦ株式会社製の光重合開始剤イルガキュア１８４を５質量％添加し、重合性液晶組成物を調製した。
【０２５２】
【化１６】
0006451248.tif 000019
【０２５３】
ポリエチレンテレフタレート基材の配向層が形成された面に、上記重合性液晶組成物をバーコートにより、５５０ｎｍの透過光に対する面内のリタデーションがＲ１（５５０）＝２５０ｎｍとなるように塗布し、７０℃のオーブンで１分間加熱し塗膜を形成した。この基板に窒素雰囲気化でＨｇ−Ｘｅランプを用いて３６５ｎｍの輝線を含む非偏光の紫外線３００ｍＪ／ｃｍ２を重合性液晶組成物の塗布面に照射して、位相差層を形成した。これにより、転写用積層体を得た。
【０２５４】
（転写）
被転写体として、光学用粘着剤（綜研化学（株）製、ＳＫダイン）を塗布したガラス基材を用意した。転写用積層体を位相差層の面がガラス基材の粘着剤と接するように貼り付けた。その後、ポリエチレンテレフタレート基材側を剥離した。
【０２５５】
［実施例２〜１０および比較例１〜２］
下記表３に示す熱硬化性組成物の組成および配向層の形成条件にて、実施例１と同様に、実施例２〜１０および比較例１〜２の熱硬化性組成物を調製して配向層を形成し、位相差層を形成して転写用積層体を作製し、転写を行った。
【０２５６】
［評価］
（剥離界面の確認）
転写用積層体を被転写体に転写し、ポリエチレンテレフタレート基材側を剥離した後の、被転写体側およびポリエチレンテレフタレート基材側のそれぞれについて赤外吸収スペクトルを測定した。
剥離後のポリエチレンテレフタレート基材の位相差層が形成されていた面に対して赤外吸収スペクトルを測定したところ、実施例１〜１０では、ポリエチレンテレフタレート基材由来のピーク以外は確認できなかった。一方、比較例１〜２では、ポリエチレンテレフタレート基材由来のピーク以外に、１５０４ｃｍ−１および１６０３ｃｍ−１に共重合体の光配向性構成単位に含まれる芳香族由来の伸縮振動による吸収、および１５５０ｃｍ−１に架橋剤に含まれるトリアジン環由来の吸収を確認した。
また、被転写体に転写された位相差層の面に対して赤外吸収スペクトルを測定したところ、実施例１〜１０では、１５０４ｃｍ−１および１６０３ｃｍ−１に共重合体の光配向性構成単位に含まれる芳香族由来の伸縮振動による吸収、および１５５０ｃｍ−１に架橋剤に含まれるトリアジン環由来の吸収を確認した。また、比較例１〜２では、１５０４ｃｍ−１および１６０３ｃｍ−１に共重合体の光配向性構成単位に含まれる芳香族由来の伸縮振動による吸収、および１５５０ｃｍ−１に架橋剤に含まれるトリアジン環由来の吸収を確認した
これらのことより、実施例１〜１０では、基材および配向層の界面で剥離していると考えられる。これに対し、比較例１〜２では、配向層および位相差層の密着性が弱く、転写面が部分的に変化してしまい、安定的に基材および配向層の界面で剥離できないことが明らかとなった。
【０２５７】
（位相差（初期値）の測定）
被転写体に位相差層が転写された積層体について、位相差層の面に対して位相差層の面内リタデーションを、王子計測機器（株）社製の位相差測定装置ＫＯＢＲＡ−ＷＲを用いて測定した。
【０２５８】
（湿熱耐久性）
被転写体に位相差層が転写された積層体を、８０℃９０％ＲＨのオーブンに１日保管した。オーブンから取り出し、３０分静置した後、上記と同様に位相差層の面内リタデーションを測定し、初期値と比較して評価した。
【０２５９】
（粘着剤および接着剤に対する安定性）
ガラス基材上に光学用粘着剤（綜研化学（株）製、ＳＫダイン）を塗布した第１対向基材を用意し、被転写体に位相差層が転写された積層体に対し、積層体の配向層の面が第１対向基材の粘着剤と接するように貼り付け、第１測定用積層体を得た。
また、ガラス基材上に光学用紫外線硬化接着剤（東亜合成（株）製、アロニックスＬＣＲ０６２８Ａ）を塗布した第２対向基材を用意し、被転写体に位相差層が転写された積層体に対し、積層体の配向層の面が第２対向基材の接着剤と接するように貼り付け、第２測定用積層体を得た。
第１測定用積層体および第２測定用積層体について、上記と同様に位相差層の面内リタデーションを測定し、初期値と比較して評価した。
【０２６０】
【表３】
0006451248.tif 000020
【符号の説明】
【０２６１】
１  …  転写用積層体
２  …  樹脂基材
３  …  配向層
４  …  位相差層
１０  …  光学素子
１１  …  被転写体
１２  …  粘着層
１３  …  光学部材
【図１】
0006451248.tif 000027
【図２】
0006451248.tif 000028
【図３】
0006451248.tif 000029
【図４】
0006451248.tif 000030